(57)【要約】シリコン、ゲルマニウム、またはその混合物を含む複数の多孔質粒子からなる粒子材料を提供する。前記粒子のＤ５０粒子径は０．５μｍ〜７μｍの範囲にあり、粒子内空隙率は５０％〜９０％であり、細孔径分布は、水銀ポロシメトリーにより測定されるように、３０ｎｍ〜４００未満の範囲において少なくとも１つのピークを有する。また、前記粒子材料を含む電極および電極組成物、前記粒子材料を含む再充電式金属イオンバッテリー、および、前記粒子材料を作製する方法も提供する。【選択図】図５
2017533533.tif 000002
【特許請求の範囲】
【請求項１】
シリコン、ゲルマニウム、またはその混合物から選択した電気活性材料を含む複数の多孔質粒子からなる粒子材料であって、
前記多孔質粒子のＤ５０粒子径は０．５μｍ〜７μｍの範囲にあり、粒子内空隙率は５０％〜９０％の範囲にあり、水銀ポロシメトリーにより測定した細孔径分布は３０ｎｍ〜４００ｎｍ未満の範囲において少なくとも１つのピークを有する、粒子材料。
【請求項２】
前記多孔質粒子のＤ５０粒子径は１μｍ〜７μｍの範囲にある、請求項１に記載の粒子材料。
【請求項３】
前記粒子材料における前記電気活性材料含有量は、少なくとも６０重量％、好ましくは少なくとも７０重量％、より好ましくは少なくとも７５重量％、より好ましくは少なくとも８０重量％、および最も好ましくは８５重量％である、
請求項１または２に記載の粒子材料。
【請求項４】
前記電気活性材料におけるシリコン含有量は、少なくとも９０重量％、好ましくは少なくとも９５重量％、より好ましくは少なくとも９８重量％、より好ましくは少なくとも９９重量％である、
先行する請求項のいずれか一項に記載の粒子材料。
【請求項５】
前記粒子材料は、アルミニウム、アンチモン、銅、マグネシウム、亜鉛、マンガン、クロム、コバルト、モリブデン、ニッケル、ベリリウム、ジルコニウム、鉄、ナトリウム、ストロンチウム、リン、錫、ルテニウム、金、銀、およびそれらの酸化物から選択した１つ以上の追加的な成分を少量含む、
先行する請求項のいずれか一項に記載の粒子材料。
【請求項６】
前記粒子材料は、アルミニウム、ニッケル、銀、または銅を１つ以上、好ましくはアルミニウムを少量含む、
請求項５に記載の粒子材料。
【請求項７】
前記粒子材料は、シリコンを少なくとも６０重量％およびアルミニウムを４０重量％以下、好ましくはシリコンを少なくとも７０重量％およびアルミニウムを３０重量％以下、より好ましくはシリコンを少なくとも７５重量％およびアルミニウムを２５重量％以下、より好ましくはシリコンを少なくとも８０重量％およびアルミニウムを２０重量％以下、より好ましくはシリコンを少なくとも８５重量％およびアルミニウムを１５重量％以下、より好ましくはシリコンを少なくとも９０重量％およびアルミニウムを１０重量％以下、最も好ましくはシリコンを少なくとも９５重量％およびアルミニウムを５重量％以下含む、
請求項６に記載の粒子材料。
【請求項８】
前記粒子材料は、アルミニウムを少なくとも０．０１重量％、アルミニウムを少なくとも０．１重量％、アルミニウムを少なくとも０．５重量％、アルミニウムを少なくとも１重量％、アルミニウムを少なくとも２重量％、またはアルミニウムを少なくとも３重量％含む、
請求項６または７に記載の粒子材料。
【請求項９】
前記多孔質粒子のＤ５０粒子径は、少なくとも１．５μｍ、少なくとも２μｍ、少なくとも２．５μｍ、または少なくとも３μｍである、先行する請求項のいずれか一項に記載の粒子材料。
【請求項１０】
前記多孔質粒子のＤ５０粒子径は、６μｍ以下、５μｍ以下、４．５μｍ以下、４μｍ以下、または３．５μｍ以下である、先行する請求項のいずれか一項に記載の粒子材料。
【請求項１１】
前記多孔質粒子のＤ１０粒子径は、少なくとも５００ｎｍ、および好ましくは少なくとも８００ｎｍである、先行する請求項のいずれか一項に記載の粒子材料。
【請求項１２】
前記多孔質粒子のＤ９０粒子径は、１２μｍ以下、好ましくは１０μｍ以下、およびより好ましくは８μｍ以下である、先行する請求項のいずれか一項に記載の粒子材料。
【請求項１３】
前記多孔質粒子のＤ９９粒子径は、２０μｍ以下、より好ましくは１５μｍ以下、および最も好ましくは１２μｍ以下である、先行する請求項のいずれか一項に記載の粒子材料。
【請求項１４】
前記多孔質粒子の粒子径分布幅は、５以下、好ましくは４以下、より好ましくは３以下、より好ましくは２以下、および最も好ましくは１．５以下である、先行する請求項のいずれか一項に記載の粒子材料。
【請求項１５】
前記多孔質粒子の粒子内空隙率は、少なくとも６０％、好ましくは少なくとも６５％、より好ましくは少なくとも７０％、より好ましくは少なくとも７５％、およびより好ましくは少なくとも７８％である、先行する請求項のいずれか一項に記載の粒子材料。
【請求項１６】
前記多孔質粒子の粒子内空隙率は、８７％以下、好ましくは８６％以下、およびより好ましくは８５％以下である、先行する請求項のいずれか一項に記載の粒子材料。
【請求項１７】
前記多孔質粒子の細孔径分布は、水銀ポロシメトリーにより測定した、３５０ｎｍ未満、好ましくは３００ｎｍ未満、より好ましくは２５０ｎｍ未満、および最も好ましくは２００ｎｍ未満の粒径について少なくとも１つのピークを有する、先行する請求項のいずれか一項に記載の粒子材料。
【請求項１８】
前記粒子材料の細孔径分布は、水銀ポロシメトリーにより測定した、５０ｎｍ超、好ましくは６０ｎｍ超、およびより好ましくは８０ｎｍ超の粒径について少なくとも１つのピークを有する、先行する請求項のいずれか一項に記載の粒子材料。
【請求項１９】
前記多孔質粒子は球状粒子であり、その平均球度Ｓａｖが、少なくとも０．７０、好ましくは少なくとも０．８５、より好ましくは０．９０、好ましくは少なくとも０．９２、より好ましくは少なくとも０．９３、より好ましくは少なくとも０．９４、より好ましくは少なくとも０．９５、より好ましくは少なくとも０．９６、より好ましくは少なくとも０．９７、より好ましくは少なくとも０．９８、および最も好ましくは少なくとも０．９９である、先行する請求項のいずれか一項に記載の粒子材料。
【請求項２０】
前記多孔質粒子の平均アスペクト比が３：１未満、好ましくは２．５：１以下、より好ましくは２：１以下、好ましくは１．８：１以下、より好ましくは１．６：１以下、より好ましくは１．４：１以下、および最も好ましくは１．２：１以下である、先行する請求項のいずれか一項に記載の粒子材料。
【請求項２１】
前記粒子材料のＢＥＴ表面積が、３００ｍ２／ｇ未満、好ましくは２５０ｍ２／ｇ未満、より好ましくは２００ｍ２／ｇ未満、より好ましくは１５０ｍ２／ｇ未満、および最も好ましくは１２０ｍ２／ｇ未満である、先行する請求項のいずれか一項に記載の粒子材料。
【請求項２２】
前記粒子材料のＢＥＴ表面積が、少なくとも１０ｍ２／ｇ、少なくとも１５ｍ２／ｇ、少なくとも２０ｍ２／ｇ、または少なくとも５０ｍ２／ｇである、先行する請求項のいずれか一項に記載の粒子材料。
【請求項２３】
前記多孔質粒子は、相互に接続された不規則な長尺の構造体要素のネットワークを含み、好ましくは、各粒子の構造体要素のアスペクト比が少なくとも２：１、およびより好ましくは５：１である、先行する請求項のいずれか一項に記載の粒子材料。
【請求項２４】
前記多孔質粒子は構造体要素を含み、各構造体要素の最小寸法は３００ｎｍ未満、好ましくは２００ｎｍ未満、より好ましくは１５０ｎｍ未満であり、最大寸法は少なくとも２倍、および好ましくは少なくとも５倍である、請求項２３に記載の粒子材料。
【請求項２５】
前記多孔質粒子は構造体要素を含み、各構造体要素の最小寸法は少なくとも１０ｎｍ、好ましくは少なくとも２０ｎｍ、好ましくは少なくとも３０ｎｍである、請求項２３または２４に記載の粒子材料。
【請求項２６】
電気活性材料を含む複数の多孔質粒子からなる粒子材料を作製する方法であって、
（ａ）溶融合金を冷却することにより得た複数の合金粒子を提供するステップであって、
該溶融合金は、
（ｉ）シリコン、ゲルマニウム、およびその混合物から選択した電気活性材料成分を１１重量％〜３０重量％と、
（ｉｉ）マトリックス金属成分
とを含み、前記合金粒子のＤ５０粒子径が０．５μｍ〜７μｍの範囲にあり、前記合金粒子は、該マトリックス金属成分中に分散した構造体を含有する離散的な電気活性材料を含むものである、ステップと、
（ｂ）前記ステップ（ａ）で得た前記合金粒子を浸出させて、前記マトリックス金属成分の少なくとも一部を除去し、構造体を含有する前記電気活性材料を少なくとも部分的に露出させるステップと、を含み、
前記多孔質粒子における前記マトリックス金属成分の含有量は４０重量％以下である、
粒子材料を作製する方法。
【請求項２７】
前記ステップ（ａ）における前記合金粒子のＤ５０粒子径は、１μｍ〜７μｍの範囲にある、請求項２６に記載の方法。
【請求項２８】
前記合金粒子のＤ５０粒子径は、少なくとも１．５μｍ、好ましくは少なくとも２μｍ、より好ましくは少なくとも２．５μｍ、および最も好ましくは少なくとも３μｍである、請求項２６または２７に記載の方法。
【請求項２９】
前記合金粒子のＤ５０粒子径は、６μｍ以下、好ましくは５μｍ以下、より好ましくは４．５μｍ以下、より好ましくは４μｍ以下、および最も好ましくは３．５μｍ以下である、請求項２６〜２８のいずれか一項に記載の方法。
【請求項３０】
前記合金粒子のＤ１０粒子径は、少なくとも５００ｎｍ、好ましくは少なくとも８００ｎｍである、請求項２６〜２９のいずれか一項に記載の方法。
【請求項３１】
前記合金粒子のＤ９０粒子径は、１２μｍ以下、好ましくは１０μｍ以下、およびより好ましくは８μｍ以下である、請求項２６〜３０のいずれか一項に記載の方法。
【請求項３２】
前記合金粒子のＤ９９粒子径は、２０μｍ以下、より好ましくは１５μｍ以下、および最も好ましくは１２μｍ以下である、請求項２６〜３１のいずれか一項に記載の方法。
【請求項３３】
前記合金粒子の粒子径分布幅は、５以下、好ましくは４以下、より好ましくは３以下、より好ましくは２以下、および最も好ましくは１．５以下である、請求項２６〜３２のいずれか一項に記載の方法。
【請求項３４】
前記合金粒子の平均球度Ｓａｖは、少なくとも０．７０、好ましくは少なくとも０．８５、より好ましくは少なくとも０．９０、好ましくは少なくとも０．９２、より好ましくは少なくとも０．９３、より好ましくは少なくとも０．９４、より好ましくは少なくとも０．９５、より好ましくは少なくとも０．９６、より好ましくは少なくとも０．９７、より好ましくは少なくとも０．９８、および最も好ましくは少なくとも０．９９である、請求項２６〜３３のいずれか一項に記載の方法。
【請求項３５】
前記合金粒子の平均アスペクト比は、３：１未満、好ましくは２．５：１以下、より好ましくは２：１以下、好ましくは１．８：１以下、より好ましくは１．６：１以下、より好ましくは１．４：１以下、および最も好ましくは１．２：１である、請求項２６〜３４のいずれか一項に記載の方法。
【請求項３６】
前記合金粒子の前記電気活性材料成分は、シリコンを少なくとも９０重量％、好ましくは少なくとも９５重量％、より好ましくは少なくとも９８重量％、より好ましくは少なくとも９９重量％含む、請求項２６〜３５のいずれか一項に記載の方法。
【請求項３７】
前記合金粒子は、前記電気活性材料成分を少なくとも１１．２重量％、好ましくは少なくとも１１．５重量％、より好ましくは少なくとも１１．８重量％、より好ましくは少なくとも１２重量％、より好ましくは少なくとも１２．２重量％含む、請求項２６〜３６のいずれか一項に記載の方法。
【請求項３８】
前記合金粒子は、前記電気活性材料成分を２７重量％未満、好ましくは２４重量％未満、より好ましくは１８重量％未満含む、請求項２６〜３７のいずれか一項に記載の方法。
【請求項３９】
前記合金粒子の前記マトリックス金属成分は、アルミニウム、アンチモン、銅、マグネシウム、亜鉛、マンガン、クロム、コバルト、モリブデン、ニッケル、ベリリウム、ジルコニウム、鉄、錫、ルテニウム、銀、金、およびその組み合わせから選択される、請求項２６〜３８のいずれか一項に記載の方法。
【請求項４０】
前記合金粒子のマトリックス金属成分は、アルミニウム、ニッケル、銀、または銅の１つ以上、好ましくはアルミニウムを、少なくとも５０重量％、好ましくは少なくとも６０重量％、より好ましくは少なくとも７０重量％、より好ましくは少なくとも８０重量％、より好ましくは少なくとも９０重量％、および最も好ましくは少なくとも９５重量％含む、請求項３９に記載の方法。
【請求項４１】
前記合金粒子の前記電気活性材料成分は、シリコンを少なくとも９０重量％、より好ましくは少なくとも９５重量％、好ましくは少なくとも９８重量％、より好ましくは少なくとも９９重量％含み、および、前記合金粒子の前記マトリックス金属成分は、アルミニウムを少なくとも９０重量％、より好ましくは少なくとも９５重量％含む、請求項４０に記載の方法。
【請求項４２】
前記粒子材料は、前記マトリックス金属成分を、該粒子材料の総重量に対して、３０重量％以下、より好ましくは２５重量％以下、より好ましくは２０重量％以下、より好ましくは１５重量％以下、より好ましくは１０重量％以下、および最も好ましくは５重量％以下含む、請求項２６〜４１のいずれか一項に記載の方法。
【請求項４３】
前記粒子材料における、残留マトリックス金属成分の該粒子材料の総重量に対する量は少なくとも０．０１重量％、少なくとも０．１重量％、少なくとも０．５重量％、少なくとも１重量％、少なくとも２重量％、または少なくとも３重量％である、請求項２６〜４２のいずれか一項に記載の方法。
【請求項４４】
前記ステップ（ａ）における前記合金粒子は、少なくとも５×１０４Ｋ／ｓまたは少なくとも１×１０５Ｋ／ｓの冷却速度で液体状態から固体状態へと溶融合金を冷却することにより得られる、請求項２６〜４３のいずれか一項に記載の方法。
【請求項４５】
電気活性材料を含む複数の多孔質粒子からなる粒子材料であって、該粒子材料は請求項２６〜４４のいずれか一項に記載の方法により得られる、粒子材料。
【請求項４６】
前記粒子材料は請求項１〜２５に記載の粒子材料である、請求項４５に記載の粒子材料。
【請求項４７】
請求項１〜２５、４５および４６のいずれか一項に記載の粒子材料および少なくとも１つの他の成分を含む、組成物。
【請求項４８】
請求項１〜２５、４５および４６のいずれか一項に記載の粒子材料と、（ｉ）バインダー、（ｉｉ）導電性添加物、および（ｉｉｉ）付加的な粒子状電気活性材料から選択した少なくとも１つの他の成分とを含む電極組成物である、請求項４７に記載の組成物。
【請求項４９】
少なくとも１つの付加的な粒子状電気活性材料を含む、請求項４８に記載の電極組成物。
【請求項５０】
前記少なくとも１つの付加的な粒子状電気活性材料は、グラファイト、硬質炭素、シリコン、ゲルマニウム、ガリウム、アルミニウム、および鉛から選択される、請求項４９に記載の電極組成物。
【請求項５１】
前記少なくとも１つの付加的な粒子状電気活性材料はグラファイトである、請求項５０に記載の電極組成物。
【請求項５２】
前記少なくとも１つの付加的な粒子状電気活性材料の形状は球状粒子であり、その平均球度が少なくとも０．７０、好ましくは少なくとも０．８５、より好ましくは少なくとも０．９０、より好ましくは少なくとも０．９２、より好ましくは少なくとも０．９３、より好ましくは少なくとも０．９４、および最も好ましくは少なくとも０．９５である、請求項４９〜５１のいずれか一項に記載の電極組成物。
【請求項５３】
前記少なくとも１つの付加的な粒子状電気活性材料の平均アスペクト比が、３：１未満、好ましくは２．５：１以下、より好ましくは２：１以下、より好ましくは１．８：１以下、より好ましくは１．６：１以下、より好ましくは１．４：１以下、および最も好ましくは１．２：１以下である、請求項４９〜５２のいずれか一項に記載の電極組成物。
【請求項５４】
前記少なくとも１つの付加的な粒子状電気活性材料のＤ５０粒子径の範囲は、１０μｍ〜５０μｍ、好ましくは１０μｍ〜４０μｍ、より好ましくは１０μｍ〜３０μｍ、より好ましくは１０μｍ〜２５μｍ、および最も好ましくは１５μｍ〜２５μｍである、請求項４９〜５３のいずれか一項に記載の電極組成物。
【請求項５５】
前記少なくとも１つの付加的な粒子状電気活性材料のＤ１０粒子径は、少なくとも５μｍ、好ましくは少なくとも６μｍ、より好ましくは少なくとも７μｍ、より好ましくは少なくとも８μｍ、より好ましくは少なくとも９μｍ、およびさらにより好ましくは少なくとも１０μｍである、請求項４９〜５４のいずれか一項に記載の電極組成物。
【請求項５６】
前記少なくとも１つの付加的な粒子状電気活性材料のＤ９０粒子径は、１００μｍ以下、好ましくは８０μｍ以下、より好ましくは６０μｍ以下、より好ましくは５０μｍ以下、および最も好ましくは４０μｍ以下である、請求項４９〜５５のいずれか一項に記載の電極組成物。
【請求項５７】
本発明の前記粒子材料に対する前記少なくとも１つの付加的な粒子状電気活性材料の比率は、重量比で、５０：５０〜９９：１の範囲、好ましくは６０：４０〜９８：２の範囲、より好ましくは７０：３０〜９７：３の範囲、より好ましくは８０：２０〜９６：４の範囲、および最も好ましくは８５：１５〜９５：５の範囲にある、請求項４９〜５６のいずれか一項に記載の電極組成物。
【請求項５８】
前記少なくとも１つの付加的な粒子状電気活性材料は、本発明の前記粒子材料とともに、前記電極組成物の総重量のうち、少なくとも５０重量％、好ましくは少なくとも重量６０％、より好ましくは少なくとも７０重量％、および最も好ましくは少なくとも８０重量％、例えば、少なくとも８５重量％、少なくとも９０重量％、または少なくとも９５重量％を成す、請求項４９〜５７のいずれか一項に記載の電極組成物。
【請求項５９】
前記電極組成物の総重量に対し、０．５重量％〜２０重量％、より好ましくは１重量％〜１５重量％および最も好ましくは２重量％〜１０重量％の量のバインダーを含む、
請求項４８〜５８のいずれか一項に記載の電極組成物。
【請求項６０】
１つ以上の導電性添加物を、前記電極組成物の総重量に対する総量で、０．５重量％〜２０重量％、より好ましくは１重量％〜１５重量％、よび最も好ましくは２重量％〜１０重量％含む、請求項４８〜５９のいずれか一項に記載の電極組成物。
【請求項６１】
請求項１〜２５、４５および４６のいずれか一項に記載の粒子材料を含み、集電体と電気的に接触している電極。
【請求項６２】
前記粒子材料を、請求項４８〜６０のいずれか一項に記載の電極組成物として形成した、請求項６１に記載の電極。
【請求項６３】
（ｉ）請求項６１または６２に記載の電極を含むアノードと、（ｉｉ）金属イオンを放出／再吸収可能なカソード活物質を含むカソードと、および（ｉｉｉ）前記アノードと前記カソードとの間の電解質と、を備える、再充電式金属イオンバッテリー。
【請求項６４】
請求項１〜２５、４５および４６のいずれか一項に記載の粒子材料のアノード活物質としての使用方法。
【請求項６５】
前記粒子材料は、請求子４８〜６０のいずれか一項に記載の電極組成物として形成する、請求項６４に記載の使用方法。
【発明の詳細な説明】
【技術分野】
【０００１】
本発明は、全体として、金属イオンバッテリー用電極に用いる電気活性材料に関し、特に、金属イオンバッテリーにおけるアノード活物質としての使用に好適な粒子状電気活性材料に関する。本発明の粒子状電気活性材料は、２つ以上の異なる電気活性材料を含むハイブリッドアノード等において特に有用である。また、本発明の粒子状電気活性材料の作製方法も提供する。
【背景技術】
【０００２】
再充電式金属イオンバッテリーは、携帯電話およびノート型パソコン等の可搬性電子機器において広く用いられており、電気式またはハイブリッド式車両における用途も増加している。再充電式金属イオンバッテリーは、一般に、アノード層、カソード層、アノード層とカソード層との間の金属イオンを輸送する電解質、アノードとカソードとの間に設けた電気的に絶縁性の多孔質セパレータを備える。カソードは、一般に、金属イオンを含有する金属酸化物系複合材の層を設けた金属集電体であり、アノードは、一般に、電気活性材料の層を設けた金属集電体である。本明細書において、電気活性材料とは、バッテリーを充放電する間に金属イオンを挿入および放出可能な材料をいう。疑義を避けるために明記すると、本明細書において、「カソード」および「アノード」の各用語は、カソードが正電極、アノードが負電極になるようにバッテリーに負荷をかけるとの意味で用いるものである。金属イオンバッテリーを充電すると、金属イオン含有カソード層から金属イオンが電解質を介してアノードに輸送され、アノード材料に挿入される。本明細書において、用語「バッテリー」は、単一アノードおよび単一カソードを含むデバイス、および複数のアノードおよび／または複数のカソードを含むデバイスの両方を指す。
【０００３】
再充電式金属イオンバッテリーの重量容量および／または容積容量の向上への関心が高まっている。リチウムイオンバッテリーの使用により、他のバッテリー技術と比較して、既に大幅な向上が得られているが、さらなる開発の余地がある。現在まで、市販の金属イオンバッテリーのアノード活物質は主としてグラファイトに限定されてきた。グラファイトアノードを充電すると、リチウムによりグラファイト層間がインターカレートされ、実験式ＬｉｘＣ６（式中、ｘは０より大きく１以下である）で表される物質を形成する。その結果、リチウムイオンバッテリーにおけるグラファイトの最大理論容量は３７２ｍＡｈ／ｇとなり、実用容量はそれより少し低くなる（約３４０〜３６０ｍＡｈ／ｇ）。シリコン、錫、ゲルマニウム等の他の材料によれば、グラファイトよりもはるかに高い容量でリチウムをインターカレートできるが、広範な商業的利用には至っていない。多数回の充放電サイクルにわたって十分な容量を維持することが難しいからである。
【０００４】
特に、高重量容量および高容積容量の再充電式金属イオンバッテリーを製造するためグラファイトに潜在的に代替しうるものとして、リチウムに対する容量が非常に高いシリコンが一層注目されている（例えば、非特許文献１を参照）。室温では、リチウムイオンバッテリーにおけるシリコンの論理容量は約３，６００ｍＡｈ／ｇ（Ｌｉ１５Ｓｉ４基準）。しかしながら、アノード材料としてのシリコンの使用は、充放電の際に体積が大きく変動するため困難である。リチウムをバルクシリコンにインターカレートすると、シリコン材料の体積が大きく増加し、シリコンをその最大容量までリチウム化した場合には元の体積の４００％にもなる。また、充放電サイクルを繰り返すことにより、シリコン材料において非常に大きな機械的歪みを引き起こし、その結果、シリコンアノード材料の破損および層間剥離の原因となる。アノード材料と集電体との間の電気的接触が失われると、その後の充放電サイクルにおける容量の大幅な減少につながる。
【０００５】
アノード活物質としてゲルマニウムを使用しても、同様の問題点を伴う。リチウムイオンバッテリーにおけるゲルマニウムの最大理論容量は１６２５ｍＡｈ／ｇである。しかしながら、リチウムをバルクゲルマニウムにインターカレートすると、結果として、ゲルマニウムをリチウム化して最大容量としたときに３７０％の体積変動となる。シリコンの場合と同様、ゲルマニウム材料における機械的歪みはアノード材料の破損と層間剥離の原因となり、容量が減少する。
【０００６】
シリコン含有アノードを充電する際に見られる体積変動に伴う問題点を解決するため幾多のアプローチが提案されてきた。これらのアプローチは、一般に、体積変動に対する耐性がバルクシリコンよりも高いシリコン構造に関するものである。例えば、非特許文献２によれば、薄膜としてのニッケル箔集電体上にシリコンを蒸着して、この構造体をリチウムイオンバッテリーのアノードとして使用することが記載されている。このアプローチによれば十分に容量が維持されるものの、薄膜構造体の単位面積当たりの容量は十分ではなく、膜厚が増加すると改善点が失われてしまう。特許文献１には、粒子の最小寸法に対する最大寸法の比率であるアスペクト比が高いシリコン粒子を使用することにより容量維持率が向上することが開示されている。アスペクト比は場合により１００：１以上になりうるが、このような高アスペクト比により、充放電中の大きな体積変動にも、粒子の物理的統合性を失わずに対応しうると考えられている。
【０００７】
他のアプローチとしては、リチウムをシリコンにインターカレートした際に起こる膨張に備えた緩衝ゾーンを提供するためのボイドスペースを含むシリコン構造体の使用に関するものがある。特許文献２および特許文献３には、リチウムイオン二次バッテリーにおいてシリコン系ナノ構造体をアノード材料として用いることが開示されている。そのようなナノ構造体は、檻状の球状粒子、および直径１〜５０ｎｍ、長さ５００ｎｍ〜１０μｍのロッドまたはワイヤを含む。特許文献４には、例えば、化学エッチングまたはスパッタリング処理により形成することのできる、粒子核から延在する複数のシリコン含有柱（pillars）を含む粒子が開示される。
【０００８】
多孔質シリコン粒子のリチウムイオンバッテリーにおける使用についても検討がされてきている。多孔質シリコン粒子は、金属イオンバッテリーにおける使用については有力な候補である。これらの粒子の作製にかかる費用が、シリコンの繊維状、リボン状、または柱状粒子等、別のシリコン構造体の作製にかかる費用よりも低いためである。例えば、特許文献５に開示のリチウムイオンバッテリー用のアノード材料は、導電性マトリックス中に分散した多孔質シリコン粒子を含む。この多孔質シリコン粒子の直径は１μｍ〜１０μｍであり、孔径は１ｎｍ〜１００ｎｍであり、ＢＥＴ表面積は１４０ｍ２／ｇ〜２５０ｍ２／ｇであり、結晶子の大きさは１ｎｍ〜２０ｎｍである。多孔質シリコン粒子をカーボンブラック等の導電性物質およびＰＶＤＦ等のバインダーと混合して、電極材料を形成し、集電体に適用して電極とすることができる。
【０００９】
今日までのこのような取り組みにもかかわらず、シリコン電気活性材料の寿命性能（lifetime performance）を大幅に向上させてからでなければ、シリコンを高配合で含有する電極が商業的に実現可能とみなすことはできない。よって、アノード電気活性材料のほとんどまたは全部をシリコンとしたバッテリーの商品化が長期的目標であることに変わりはないが、バッテリー製造におけるより直近の目的は、少量のシリコンを用いてグラファイトアノードの容量を補足する方法を明らかにすることである。したがって、現在着目すべきは、グラファイトアノードをシリコンアノードへと一括して移行することよりも、「ハイブリッド」電極の使用により既存の金属イオンバッテリー技術に漸進的な改善を行うことである。
【００１０】
ハイブリッド電極の使用はそれ自体が種々の課題を提示する。付加的な電気活性材料は、どんなものであっても、金属イオンバッテリーにおいて従来使用されているグラファイト粒状形状と互換性のある形状でなければならない。例えば、付加的電気活性材料をグラファイト粒子マトリックスの全体にわたって分散させることが可能でなければならないし、付加的な電気活性材料の粒子の構造統合性（structural integrity）は、グラファイト粒子との配合およびその後の電極層の形成にも十分な耐性を有するものでなければならない。ここで、電極層の形成は、例えば、圧縮、乾燥、およびカレンダリング等の各ステップを介して行う。
【００１１】
さらに、ハイブリッドアノード開発の際には、グラファイトおよび他の電気活性材料等のメタル化特性を考慮に入れなければならない。例えば、グラファイトが電気活性材料の少なくとも５０重量％を構成するシリコン−グラファイトハイブリッドアノードをリチウム化する際は、シリコンをその最大容量までリチウム化して、すべての電気活性性材料から容量の利点を得る必要がある。一方、非ハイブリッドシリコン電極においては、シリコン材料は、一般に、充放電の間はその容量を最大重量容量の約２５％〜６０％にして、シリコン材料に過剰な機械的応力がかかることによる電池の全体的な容積容量の減少を回避しているが、ハイブリッド電極においてはこの選択肢は利用不可能である。結果的に、シリコン材料は、充放電周期を繰り返す間非常に高レベルの機械的応力に対する耐性を有していなくてはならない。高応力への耐性だけでなく、他の部品に応力を与えることなく電極の全体的な膨張を電池／バッテリー内で吸収しなくてはならない。よって、電極コーティングの厚さを過度に増加することなく膨張を管理できるようにシリコン材料を構成することが求められている。
【００１２】
特許文献６に開示の多孔質シリコン含有粒子は、微結晶シリコンを含有し、その粒子径は０．２μｍ〜５０μｍである。各粒子は、Ａｌ、Ｂ、Ｐ、Ｇｅ、Ｓｎ、Ｐｂ、Ｎｉ、Ｃｏ、Ｍｎ、Ｍｏ、Ｃｒ、Ｖ、Ｃｕ、Ｆｅ、Ｗ、Ｔｉ、Ｚｎ、アルカリ金属、アルカリ土類金属、およびそれらの組み合わせからなる群から選択した元素Ｘでシリコンを合金化した後、化学処理によって元素Ｘを除去することによって得られる。特許文献６によれば、多孔質シリコン含有粒子は、グラファイトと組み合わせて用いて複合電極を形成することができると開示されている。しかしながら、特許文献６おける各実施例においては、多孔質シリコン形状との比較で性能が向上したことが示されるが、導電性添加物としてのグラファイトの使用はごくわずかにすぎず、各実施例は、アノードのシリコン成分のリチウム化のみを開示している。
【００１３】
特許文献７に開示のリチウムイオンキャパシタは、２種類の活物質粒子を含むハイブリッドアノード活物質を含む。第１の活物質粒子は、グラファイト粒子等の炭素粒子から選択し、第２の活物質粒子は酸化シリコンを含み、粒子径は１０ｎｍ〜１００ｎｍである。特許文献７によれば、このナノスケールの酸化シリコン粒子により、マイクロスケールの粒子と比較して、理論容量が大きく増加し、充放電の際の容積変化への耐性が高くなる。しかしながら、ナノスケール粒子はその作製および扱いが難しいため、商業規模用途に特に適しているというわけではない。例えば、ナノスケール粒子は凝集体を形成しやすく、アノード物質マトリックス内で粒子の有用に分散することが困難となっている。加えて、ナノスケール粒子の凝集体が形成される結果、充放電サイクルの際許容できない容量損失を引き起こす。
【００１４】
特許文献８に開示の再充電式リチウムバッテリーにおいては、負アノード活物質が多孔質シリコン粒子の集合体（aggregate）を有し、多孔質粒子が平均径１ｎｍ〜１０μｍの複数のボイドを有して形成され、集合体の平均粒子径は１μｍ〜１００μｍである。特許文献８の各実施例では、グラファイトへの言及があるが、導電物質としてはごくわずかの量にすぎない。グラファイトをアノード活物質として使用することは開示されていない。
【００１５】
特許文献９には、初期粒子径が約１μｍ〜約４μｍの金属級シリコン粉末を、ＨＦおよびＨＮＯ３の溶液を用いてステインエッチングすることにより作製したシリコン「ナノスポンジ」粒子が開示される。結果として生じるナノスポンジ粒子は、平均孔径が２．０ｎｍ〜０．８ｎｍの孔をナノ結晶領域間に配置した、ナノ結晶領域を含むと言われる。
【発明の概要】
【発明が解決しようとする課題】
【００１６】
本技術分野においては、金属イオンバッテリー類、特には、リチウムイオンバッテリーのグラファイトアノードの充放電容量の向上に使用可能な電気活性材料、特に、シリコン含有電気活性材料を明らかにすることがなお求められている。そのような材料によれば、外方への膨張を最小限とし、破断されることなく、その最大容量まで繰り返しリチウム化できる機能を有しうるものであり、また、電解質を粒子の内側まで良好に届けることができる。
【課題を解決するための手段】
【００１７】
第１の態様によれば、本発明の粒子材料は、シリコン、ゲルマニウム、またはその混合物から選択した電気活性材料を含む複数の多孔質粒子からなる粒子材料であって、多孔質粒子のＤ５０粒子径は、０．５μｍ〜７μｍの範囲に、好ましくは１μｍ〜７μｍの範囲にあり、粒子内空隙率は５０％〜９０％の範囲にあり、細孔径分布は、水銀ポロシメトリーで測定したところによれば、３０ｎｍ〜４００ｎｍ未満の範囲において少なくとも１つのピークを有する。
【００１８】
本発明の粒子材料は、金属イオンバッテリー用のハイブリッド電極における使用について特に有利な特性を有することがわかった。本発明者らは、多孔質粒子をこのような大きさとすることにより、粒子がスラリー中で凝集することなく分散しやすくなり、グラファイト粒子をさらに含む電極材料に組み込みやすくなることを見出した。加えて、多孔質粒子は、市販のリチウムイオンバッテリーのアノード作製に従来使用される、粒子径が１０μｍ〜２５μｍの範囲にある球状合成グラファイト粒子間のボイドスペースに位置させるのに最適である。よって、本発明の多孔質粒子を用いれば、グラファイト粒子のみを含むアノードと比較して、容積容量の増加したハイブリッドアノードを提供することができる。加えて、多孔質粒子は、製造中やアノード層へ組み込んだ際、特に、アノード層をカレンダリングして、従来技術のように緻密で均一な層を生成する際にも、構造的統合性を失わずに残存可能な十分なロバスト性を有する。さらに、粒子の孔隙率（porosity）によってボイドスペースが得られ、金属イオンをインターカレートする間の電気活性物資の膨張の少なくとも一部を吸収して、電極層の過度な膨張および電気活性材料の破断を回避することができる。この点、各電気活性構造間の空間内への膨張を可能にしつつ、ボイドスペースが過剰になりリチウム化した粒子の全体的な容積エネルギー容量を減少させうることを回避するには、電気活性構造に対する各孔の大きさおよび位置が重要である。その結果、複数回の充放電周期にわたる粒子材料の可逆容量は商業的に許容される水準に維持される。
【００１９】
シリコンおよびゲルマニウムは、例えば、自然酸化膜の存在により、それらの酸化物との組み合わせで存在してもよい。本明細書において、シリコンおよびゲルマニウムと言った場合、シリコンおよびゲルマニウムの酸化物をも含むものと理解されたい。好ましくは、これらの酸化物の量は、シリコンおよび／またはゲルマニウムおよびその酸化物の総量に対して、３０重量％以下、より好ましくは２５重量％以下、より好ましくは２０重量％以下、より好ましくは１５重量％以下、より好ましくは１０重量％以下、より好ましくは５重量％以下、例えば、４重量％以下、３重量％以下、２重量％以下、または１重量％以下である。
【００２０】
本発明の粒子材料における電気活性材料の含有量は、少なくとも６０重量％、より好ましくは少なくとも７０重量％、より好ましくは少なくとも７５重量％、より好ましくは少なくとも８０重量％、および最も好ましくは少なくとも８５重量％であることが好ましい。例えば、本発明の粒子材料は、電気活性材料を、少なくとも９０重量％、少なくとも９５重量％、少なくとも９８重量％、または少なくとも９９重量％含有することができる。
【００２１】
電気活性材料の成分としてはシリコンが好ましい。よって、本発明の粒子材料は、少なくとも６０重量％、より好ましくは少なくとも７０重量％、より好ましくは少なくとも７５重量％、より好ましくは少なくとも８０重量％、および最も好ましくは少なくとも８５重量％のシリコンを含むことが好ましい。例えば、本発明の粒子材料は、少なくとも９０重量％、少なくとも９５重量％、少なくとも９８重量％、または少なくとも９９重量％のシリコンを含むことができる。
【００２２】
電気活性材料は、好ましくは、少なくとも９０重量％、より好ましくは少なくとも９５重量％、より好ましくは少なくとも９８重量％、より好ましくは少なくとも９９重量％のシリコンを含む。例えば、電気活性材料は本質的にシリコンからなってもよい。
【００２３】
本発明の粒子材料は、任意選択で、シリコンまたはゲルマニウム以外の他の元素を少量含んでもよい。例えば、粒子材料は、Ａｌ、Ｓｂ、Ｃｕ、Ｍｇ、Ｚｎ、Ｍｎ、Ｃｒ、Ｃｏ、Ｍｏ、Ｎｉ、Ｂｅ、Ｚｒ、Ｆｅ、Ｎａ、Ｓｒ、Ｐ、Ｓｎ、Ｒｕ、Ａｇ、Ａｕ、およびそれらの酸化物から選択した１つ以上の他の成分を少量含んでもよい。好ましくは、この１つ以上の元素が存在する場合には、Ａｌ、Ｎｉ、Ａｇ、およびＣｕの１つ以上から選択し、および最も好ましくはＡｌである。粒子材料の総重量に対する、１つ以上の他の元素の総量は、好ましくは、４０重量％以下、より好ましくは３０重量％以下、より好ましくは２５重量％以下、より好ましくは２０重量％以下、より好ましくは１５重量％以下、より好ましくは１０重量％以下、および最も好ましくは５重量％以下である。任意選択で、粒子材料の総重量に対する、１つ以上の他の元素の総量は、少なくとも０．０１重量％、少なくとも０．０５重量％、少なくとも０．１重量％、少なくとも０．２重量％、少なくとも０．５重量％、少なくとも１重量％、少なくとも２重量％、または少なくとも３重量％である。
【００２４】
いくつかの実施形態において、本発明の粒子材料は、シリコンおよび少量のアルミニウムを含みうる。例えば、粒子材料は、少なくとも６０重量％のシリコンおよび４０重量％以下のアルミニウム、より好ましくは少なくとも７０重量％のシリコンおよび３０重量％以下のアルミニウム、より好ましくは少なくとも７５重量％のシリコンおよび２５重量％以下のアルミニウム、より好ましくは少なくとも８０重量％のシリコンおよび２０重量％のアルミニウム、より好ましくは少なくとも８５重量％のシリコンおよび１５重量％以下のアルミニウム、より好ましくは少なくとも９０重量％のシリコンおよび１０重量％以下のアルミニウム、より好ましくは少なくとも９５重量％のシリコンおよび５重量％以下のアルミニウム、および最も好ましくは少なくとも９８重量％のシリコンおよび２重量％以下のアルミニウムを含んでもよい。任意選択で、粒子材料は、少なくとも０．０１重量％のアルミニウム、少なくとも０．１重量％のアルミニウム、少なくとも０．５重量％のアルミニウム、少なくとも１重量％のアルミニウム、少なくとも２重量％のアルミニウム、または少なくとも３重量％のアルミニウムを含みうる。
【００２５】
多孔質粒子のＤ５０粒子径は、０．５μｍ〜７μｍの範囲に、好ましくは１μｍ〜７μｍの範囲にある。任意選択で、Ｄ５０粒子径は、少なくとも１．５μｍ、少なくとも２μｍ、少なくとも２．５μｍ、または少なくとも３μｍである。任意選択で、Ｄ５０粒子径は、６μｍ以下、５μｍ以下、４．５μｍ以下、４μｍ以下、または３．５μｍ以下である。粒子の粒径が上記範囲内にあり、本明細書において特定した孔隙率および細孔径分布を有するものであれば、スラリーへの分散性、従来の合成グラファイト粒子間のボイドスペースを占めることができる機能、充放電周期の繰り返しに耐えうる構造的ロバスト性および復元力等を有することから、金属イオンバッテリーのハイブリッドアノードでの使用に最適であることがわかった。
【００２６】
多孔質粒子のＤ１０粒子径は、好ましくは少なくとも５００ｎｍであり、より好ましくは少なくとも８００ｎｍである。Ｄ５０粒子径が少なくとも１．５μｍである場合、Ｄ１０粒子径は、好ましくは少なくとも８００ｎｍ、より好ましくは少なくとも１μｍである。Ｄ５０粒子径が少なくとも２μｍである場合、Ｄ１０粒子径は、好ましくは少なくとも１μｍであり、より好ましくは少なくとも１．５μｍである。非常に小さな粒子は、金属イオン電池における使用に準最適な多孔構造を有することがわかっている。よって、Ｄ１０粒子径を５００ｎｍ以上に維持することにより、このような粒子の量が許容限度未満に制御される。加えて、サブミクロンサイズの粒子の望ましくない凝集の可能性が減少し、その結果、粒子材料の分散性が向上し、容量維持率が向上する。
【００２７】
多孔質粒子のＤ９０粒子径は、好ましくは１２μｍ以下であり、より好ましくは１０μｍ以下、より好ましくは８μｍ以下である。Ｄ５０粒子径が６μｍ以下である場合、Ｄ９０粒子径は、好ましくは１０μｍ以下、より好ましくは８μｍ以下である。Ｄ５０粒子径が５μｍ以下である場合、Ｄ９０粒子径は、好ましくは、７．５μｍ以下、より好ましくは７μｍである。Ｄ５０粒子径が４μｍ以下である場合、Ｄ９０粒子径は、好ましくは６μｍ、より好ましくは５．５μｍである。粒子径が１２μｍを超えて大きくなると、充放電サイクルを繰り返す間の機械的応力に対するロバスト性および耐性が減少することがわかっている。加えて、粒子径が大きくなると、ハイブリッド電極における各グラファイト粒子間のボイドスペースには収容しきれなくなり、電極層の粒子マトリックスが破壊される。
【００２８】
多孔質粒子のＤ９９粒子径は、好ましくは２０μｍ以下、より好ましくは１５μｍ以下、および最も好ましくは１２μｍ以下である。Ｄ５０粒子径が６μｍ以下である場合、Ｄ９０粒子径は、１５μｍ以下、より好ましくは１２μｍ以下である。Ｄ５０粒子径５μｍ以下である場合、Ｄ９０粒子径は、好ましくは１２μｍ以下、より好ましくは９μｍ以下である。
【００２９】
多孔質粒子の粒子径分布の範囲は狭いほうが好ましい。例えば、粒子径分布幅（（Ｄ９０−Ｄ１０）／Ｄ５０と定義）は、好ましくは５以下、より好ましくは４以下、より好ましくは３以下、より好ましくは２以下、および最も好ましくは１．５以下である。粒子径分布の範囲を狭く維持することにより、本発明者らが、ハイブリッド電極等での使用に最も好ましいと見出したサイズ範囲における粒子の濃度が最大となる。
【００３０】
疑義を避けるために明記すると、本明細書において用いる用語「粒子径」は、球相当径（equivalent spherical diameter（ｅｓｄ））、すなわち、所与の粒子と同じ体積を有する球体の直径をいい、ここで、粒子体積には粒子内細孔の体積が含まれると解する。本明細書において用いる用語「Ｄ５０」および「Ｄ５０粒子径」は、体積基準メジアン粒径、すなわち、粒子集団のうち、その粒子径未満の粒子が５０体積％存在することを示す。本明細書において用いる用語「Ｄ１０」および「Ｄ１０粒子径」は、第１０パーセンタイル体積基準メジアン粒径、すなわち、粒子集団のうち、その粒子径未満の粒子が１０体積％存在することを示す。本明細書において用いる用語「Ｄ９０」および「Ｄ９０粒子径」は、第９０パーセンタイル体積基準メジアン粒径、すなわち、粒子集団のうち、その粒子径未満の粒子が９０体積％存在することを示す。本明細書において用いる用語「Ｄ９９」および「Ｄ９９粒子径」は、第９９パーセンタイル体積基準メジアン粒径、すなわち、粒子集団のうち、その粒子径未満の粒子が９９体積％存在することを示す。
【００３１】
粒子径および粒子径分布は、常套的なレーザ回折法により測定することができる。レーザ回折の原理は、粒子が当該粒子の大きさにより異なる角度で光を分散させ、各粒子を収集することにより、粒子径分布と相関しうる強度および角度により画定される分散光のパターンが得られることによるものである。粒子径分布を高速で正確に測定するためのレーザ回折装置は多数市販されている。特に断りのない限り、本明細書において特定または報告する粒子径分布測定値は、従来型のマルバーン・マスターサイザー２０００粒子径アナライザー（マルバーン・インスツルメント社製）により測定したものである。マルバーン・マスターサイザー２０００粒子径アナライザーは、ヘリウムネオンガスレーザビームを、水溶液中に懸濁させた対象の粒子を含む透明セルを介して投影することにより動作する。各粒子に衝突する光線は、粒子径に反比例する角度で散乱され、光検出器アレイによりいくつかの所定の角度における光の強度を測定し、異なる角度において測定した強度を、標準的な理論的原理を用いるコンピュータで処理して粒子径分布を求める。本明細書におけるレーザ回折値は、蒸留水中に粒子を湿式分散させることにより求める。粒子屈折率指標（particle refractive index）を３．５０とし、分散指数（dispersant index）を１．３３０とする。ミー散乱モデルを用いて粒子径分布を算出する。
【００３２】
本明細書において用いる用語「多孔質粒子」は、粒子構造体中に複数の孔、空隙（ボイド）、溝（チャネル）を含む粒子を指すものと理解されたい。「多孔質粒子」という用語は、特に、直線状の、分岐した、または層状の長尺な（elongate）構造体素子の不規則または規則的なネットワークを含む粒子を包含するものと理解されるべきであり、この場合、相互に連結した空隙空間またはチャネルが当該ネットワークの各長尺構造体素子間に画定される。これら長尺構造体素子としては、好適には、直線状の、分岐した、または層状の繊維、管、ワイヤ、柱、ロッド、リボン、平板、または薄片等が挙げられる。好ましくは、多孔質粒子は、実質的に開放された多孔構造体を有し、粒子外部からの流体、例えば気体または電解質等が、各多孔粒子の実質的に全ての孔容積に到達（アクセス）可能となるようにする。実質的に開放された多孔構造体とは、多孔質粒子の細孔容量の少なくとも９０％、好ましくは少なくとも９５％、好ましくは少なくとも９８％、好ましくは少なくとも９９％に粒子外部から到達可能であることを意味する。
【００３３】
多孔質粒子の粒子内空隙率は、本発明の粒子材料の粒子間空隙率と区別すべきである。粒子内空隙率とは、粒子の総体積に対する粒子内細孔の体積の比により特定される。粒子間空隙率とは、離散的な粒子の粉末試料中における該離散的な粒子間の孔の容積であり、個々の粒子の大きさおよび形状、および粒子材料の実装密度の両方に相関している。粒子材料の全間隙率は、粒子内空隙率と粒子間空隙率との総和と定義してもよい。
【００３４】
多孔質粒子の粒子内空隙率は、任意選択で、少なくとも６０％、例えば少なくとも６５％、または少なくとも７０％、または少なくとも７５％、または少なくとも７８％である。粒子内空隙率は、好ましくは、８７％以下、より好ましくは８６％以下、より好ましくは８５％以下、より好ましくは８２％以下、および最も好ましくは８０％以下である。
【００３５】
例えば、以下に詳述するように、合金を浸出させること等によって、出発材料から不要な成分を除去することにより多孔質粒子を作製した場合、浸出の前後での各粒子の元素組成を求め、除去した物質の体積を算出することにより、粒子内空隙率を適宜求めることができる。
【００３６】
より好ましくは、多孔質粒子の粒子内空隙率を水銀ポロシメトリーにより測定してもよい。水銀ポロシメトリーとは、水銀中に浸漬した物質試料に印加する圧力を変化させて当該物質の空隙率を明らかにする手法である。試料の孔の中に水銀を貫入させるのに要する圧力は、その孔の大きさに反比例する。より詳細には、水銀ポロシメトリーは、液体の小孔への浸透を支配する毛管法則に基づくものである。この法則は、水銀等の非濡れ性液体の場合、ウォッシュバーンの式により表される：
Ｄ＝（１／Ｐ）・４γ・ｃｏｓφ
式中、Ｄは孔径、Ｐは印加圧力、γは表面張力、φは液体と試料との間の接触角である。試料の各孔に浸透する水銀の体積は印加した圧力の関数として直接測定する。分析中の圧力増加に伴い、各圧力点ごとに孔径を算出し、これらの孔を満たすのに必要な水銀の対応する体積を測定する。一定の圧力範囲にわたって取得したこれらの測定値により、試料物質についての細孔容積対細孔径分布が与えられる。ウォッシュバーンの式では、すべての孔が円筒形であると仮定する。実際の物質等においては真正の円筒形孔はめったに見られないが、このように仮定することにより、ほとんどの物質について十分に有用な細孔構造体の抽出を行うことができる。疑義を避けるために明記すると、本明細書において口径について言及するときは、水銀ポロシメトリーにより求められる等価の円筒形寸法を指すものとして理解されたい。本明細書において、水銀ポロシメトリーにおいて求めた値は、ＡＳＴＭ  ＵＯＰ５７４−１１にしたがって求められ、室温での水銀についての表面張力γを４８０ｍＮ／ｍおよび接触角φを１４０°とする。室温での水銀の密度を１３．５４６２ｇ／ｃｍ３とする。
【００３７】
多孔質粒子の粉末状試料について、試料の総細孔容積は粒子内細孔および粒子間細孔の合計である。したがって、水銀ポロシメトリー分析における細孔径分布曲線において、粒子内細孔径分布に関連する小孔径での１つ以上のピークのセットおよび粒子間細孔径分布に関連する大孔径での１つ以上のピークのセットからなる少なくとも２つのモードが生じる。細孔径分布曲線から、この２つのピークのセットの間の最低点は、粒子内細孔容積と粒子間細孔容積とを分けることができる径を示す。これより大きい径における細孔容積は、粒子間細孔と関連する細孔容積であると推定される。総細孔容積から粒子間細孔容積を差し引くことにより粒子内細孔容積が得られ、そこから粒子内空隙率を算出することができる。
【００３８】
高精度の水銀ポロシメトリー器具は、例えば、米国マイクロメリティックス社製の自動水銀ポロシメータであるオートポアＩＶシリーズ等、多数市販されている。水銀ポロシメトリーの詳細な説明については、非特許文献３を参照されたい。
【００３９】
水銀ポロシメトリーおよび他の貫入手法は、測定対象の多孔質粒子の外部から水銀（または別の流体）が到達可能な細孔容積を求める際にのみ有効であることを理解されたい。上述したように、本発明の粒子の実質的に全ての細孔容積は、各粒子の外部から到達可能であり、したがって、水銀ポロシメトリーによる空隙率測定値は各粒子の全細孔容積と同等になるのが通常である。いずれにせよ、疑義を避けるために明記すると、本明細書において特定または報告する粒子内空隙率の各値は、開放された孔の容積、すなわち、本発明の粒子外部からの流体が到達可能な孔の容積を指すものとして理解すべきである。水銀ポロシメトリーにより認識されない閉塞細孔は、本明細書において粒子内空隙率を特定または報告する際には考慮しない。
【００４０】
本発明の粒子材料の試料は、水銀ポロシメトリーにより求めた細孔径分布において少なくとも２つのピーク、すなわち、粒子内細孔に関連する小細孔径における少なくとも１つのピークおよび粒子間空隙率に関連する大細孔径における少なくとも１つのピークを有することを特徴とする。本発明の粒子材料の有する細孔径分布は、好ましくは、水銀ポロシメトリーにより求めた孔径３５０ｎｍ未満において、より好ましくは３００ｎｍ未満において、より好ましくは２５０ｎｍ未満において、および最も好ましくは２００ｎｍ未満において少なくとも１つのピークを有することが好ましい。好ましくは、細孔径分布は、水銀ポロシメトリーにより求めた孔径が５０ｎｍ超、より好ましくは６０ｎｍ超、および最も好ましくは８０ｎｍ超において少なくとも１つのピークを有することが好ましい。
【００４１】
好ましくは、本発明の粒子材料は、また、粒子間空隙率に関連する低密度の（loose packed）複数の粒子の細孔径分布において、水銀ポロシメトリーにより求めた１０００ｎｍ以下の孔径においてピークを有することも特徴とする。
【００４２】
本発明者らは、これらの範囲内にある細孔径分布において上記ピークおよび多孔度を有する粒子は、金属イオンバッテリー用のハイブリッドアノードにおける電気活性材料として使用する際に特に良好な充放電サイクル特性を示すことを見出した。理論に束縛されるものではないが、本発明の粒子材料は、全体的な多孔度と孔径との間のバランスがとれていると思われ、よって、粒子内において十分なボイドスペースが得られ、金属イオンのインターカレーション中に電気活性材料が内方に膨張可能となる一方で、粒子内の電気活性材料構造体（アーキテクチャ）の強度を十分なものとして、電気活性材料をその最大容量にチャージする間の機械的歪み、および粒子製造時および電極組み立て時の機械的損傷に確実に耐えうるようにする。
【００４３】
多孔質粒子の形状は球状であることが好ましい。本明細書において、球状粒子は、球形粒子または楕円形粒子の両方を含んでもよく、本発明の各粒子の形状は、本発明の粒子の真球度およびアスペクト比により、適宜画定すればよい。球状粒子は、凝集体を生じさせずにスラリー中で分散させるのに特に適していることがわかっている。加えて、多孔質球状粒子の使用により、不規則形態を有する多孔質粒子フラグメントおよび多孔質粒子と比べると、意外にも容量維持率が向上する。
【００４４】
物体の真球度は、当該物体と同一の体積を有する球体の表面積の、当該物体の表面積に対する比として特定するのが通常である。しかしながら、実際には、個々の粒子の表面積および体積をミクロン規模で測定するのは困難である。しかしながら、デジタルカメラを用いて粒子により投影された影を記録する走査型電子顕微鏡法（ＳＥＭ）および動的画像解析法により、ミクロン規模粒子の高精度な二次元投影図を得ることが可能である。本明細書において用いる用語「真球度」とは、当該粒子投影と周囲の長さを同一とする円の面積に対する当該粒子投影の面積の比であると理解すべきである。よって、個々の粒子については、以下のように真球度を定義しうる：
【数１】
2017533533.tif 000003
式中、Ａｍは粒子投影の測定面積であり、Ｃｍは粒子投影の測定周囲長である。本明細書において用いる、粒子集団の平均球度Ｓａｖは次のように定義する：
【数２】
2017533533.tif 000004
式中、ｎは、集団に含まれる粒子の数を表す。
【００４５】
本明細書において、本発明の粒子について用語「球状」を用いているが、これは、平均球度が少なくとも０．７０である物質を指すものと理解すべきである。好ましくは、本発明の多孔質球状粒子の平均球度は、少なくとも０．８５、より好ましくは少なくとも０．９０、より好ましくは少なくとも０．９２、より好ましくは少なくとも０．９３、より好ましくは少なくとも０．９４、より好ましくは少なくとも０．９５、より好ましくは少なくとも０．９６、より好ましくは少なくとも０．９７、より好ましくは少なくとも０．９８、および最も好ましくは少なくとも０．９９である。
【００４６】
多孔質粒子の平均アスペクト比は、好ましくは３：１未満、より好ましくは２．５：１以下、より好ましくは２：１以下、より好ましくは１．８：１以下、より好ましくは１．６：１以下、より好ましくは１．４：１以下、および最も好ましくは１．２：１以下である。本明細書において、用語「アスペクト比」は、２次元粒子投影の最小寸法に対する最長寸法の比をいう。用語「平均アスペクト比」は、粒子集団中の個々の粒子のアスペクト比を数で重み付け平均したものをいう。
【００４７】
粒子が完全な球状ではない場合、二次元粒子投影の周囲長および面積は粒子の向きに応じて変わってくることが理解されよう。しかしながら、この粒子の向きによる影響は、ランダムな向きを有する複数の粒子から得た真球度および各アスペクト比を平均値として記録することにより補償しうる。ＳＥＭおよび動的画像解析装置は数多く市販されており、粒子材料の真球度およびアスペクト比の迅速かつ確実な測定を可能にしている。特に断りのない限り、本明細書において特定または報告する真球度値は、レッチェ・テクノロジー社製のカムサイザーＸＴにより測定したものである。カムサイザーＸＴは、１００ｍｇ〜１００ｇまでの試料体積中における粒子材料について、大きさおよび形状の各寸法を高精度に測定可能な動的画像解析装置であり、平均球度およびアスペクト比等の特性を当該装置により直接計算可能である。
【００４８】
本発明の粒子材料のＢＥＴ表面積は、好ましくは３００ｍ２／ｇ未満、より好ましくは２５０ｍ２／ｇ未満、より好ましくは２００ｍ２／ｇ未満、より好ましくは１５０ｍ２／ｇ未満、より好ましくは１２０ｍ２／ｇ未満である。本発明の粒子材料のＢＥＴ表面積は、１００ｍ２／ｇ未満、例えば８０ｍ２／ｇ未満としてもよい。好適には、ＢＥＴ表面積は、少なくとも１０ｍ２／ｇ、少なくとも１５ｍ２／ｇ、少なくとも２０ｍ２／ｇ、または少なくとも５０ｍ２／ｇとすればよい。本明細書において用いる用語「ＢＥＴ表面積」は、米国工業標準試験法（ＡＳＴＭ）Ｂ９２２／１０により、ブルナウアー−エメット−テラー理論（the Brunauer-Emmett-Teller theory）を用いて、固体表面上における気体分子の物理吸着の測定値から計算した単位質量当たりの表面積を指すものとして理解すべきである。
【００４９】
電気活性材料のＢＥＴ表面積の制御は、金属イオンバッテリー用のアノードを設計する際に考慮すべき重視事項である。ＢＥＴ表面積が低すぎると、電気活性材料の大半が周囲の電解質中の金属イオンに到達できないことにより、結果として充電率および容量が容認できないほど低くなる。しかしながら、高すぎるＢＥＴ表面積も不利であることが知られている。電池の第１回目の充放電周期の際、アノード表面に固体電解質界面（solid electrolyte interphase（ＳＥＩ））層が形成されるからである。ＳＥＩ層は、電気活性材料の表面で電解質が反応することにより形成され、この電解質から大量の金属イオンを消費しうるため、後段の充放電サイクルにおいて電池容量を枯渇させる。当技術分野においては、従来、最適なＢＥＴ表面積を約１０ｍ２／ｇ未満とすることに重点を置いた教示がなされているが、本発明者らは、本発明の粒子材料を電気活性材料として用いれば、ＢＥＴの許容範囲を大幅に拡大可能であることを見出した。
【００５０】
いくつかの実施形態においては、本発明の粒子材料を特徴づけるものとして、当該粒子材料の多孔質粒子を構成する構造体要素の特定の微細構造体、およびその微細構造体と相互接続した多孔質粒子の細孔ネットワークとの関連性を挙げることができる。好ましくは、多孔質粒子は、相互接続した不規則な長尺の構造体要素のネットワークを含み、各構造体要素は、針状、薄片状、樹枝状、または珊瑚状と描写しうる電気活性材料を含むことができる。この粒子構造体（アーキテクチャ）を、細孔の相互接続ネットワーク、好ましくは粒子全体に概ね均等に分布した細孔と関連付けて、隣接する構造体要素の間隔を十分に広くして、細孔空間に境を接する全ての構造体要素からの膨張を吸収可能とするようにする。好ましい各実施形態において、多孔質粒子は、アスペクト比が少なくとも２：１であり、より好ましくは少なくとも５：１である微細構造体素子のネットワークを含む。構造体素子のアスペクト比が高いと、電気的導通をとる多孔質粒子を構成する構造体素子間の相互接続数が増加する。
【００５１】
多孔質粒子を構成する構造体要素の厚さは、金属イオンを可逆的にインターカレートおよび放出する電気活性材料の機能に関して、重要なパラメータである。構造体要素が薄すぎると、第１回目の周期損失が過剰になる。ＢＥＴ表面積が高すぎる結果としてＳＥＩ層が形成されるためである。しかしながら、構造体要素が厚すぎると、金属イオンをインターカレートする際に過剰な応力がかかり、また、シリコン物質の大部分に金属イオンを挿入する妨げとなる。本発明の粒子材料によれば、大きさおよび比率を最適化した構造体要素の存在により、これら競合要素間のバランスを最適化している。よって、多孔質粒子に含まれる構造体要素の最小寸法は、好ましくは３００ｎｍ未満、好ましくは２００ｎｍ未満、より好ましくは１５０ｎｍ未満、および最大寸法は最小寸法の少なくとも２倍、および好ましくは少なくとも５倍であることが好ましい。最小寸法は、少なくとも１０ｎｍであることが好ましく、少なくとも２０ｎｍであることがより好ましく、および少なくとも３０ｎｍであることが最も好ましい。
【００５２】
多孔質粒子を構成する構造体要素を含む電気活性材料は、結晶子の大きさが１００ｎｍ未満、好ましくは６０ｎｍ未満である非晶質またはナノ結晶質電気活性材料を含むことが好ましい。構造体要素は、非晶質またはナノ結晶質電気活性材料の混合物を含んでもよい。結晶子の大きさは、Ｘ線回折分光法により１．５４５６ｎｍのＸ線波長を用いて測定することができる。結晶子の大きさは、２θＸＲＤ走査からシェラーの式を用いて計算し、ここで、結晶子の大きさｄ＝Ｋ・λ／（Ｂ・ＣｏｓθＢ）において、形状定数Ｋは９．４、波長λは１．５４５６ｎｍ、θＢは２２０シリコンピークと関連したブラッグ角、およびＢはそのピークの半値全幅（full width half maximum（ＦＷＨＭ））である。好適には、結晶子の大きさは少なくとも１０ｎｍである。
【００５３】
本発明の粒子材料は、電気活性材料を含む微粒子出発材料から不要な物質を除去する各プロセスにより好適に得てもよい。不要な物質の除去により、多孔質粒子を画定している電気活性材料構造体を作成または露出しうる。このプロセスは、例えば、シリコン構造体またはゲルマニウム構造体から酸化物成分を除去すること、バルクシリコン粒子またはバルクゲルマニウム粒子をエッチングすること、または、金属マトリックス中に電気活性材料構造体を含む合金粒子から金属マトリックスを浸出すること、を伴いうる。
【００５４】
本発明の粒子材料は、金属マトリックス中にシリコン構造体および／またはゲルマニウム構造体を含む合金の粒子を浸出することを含むプロセスにより得ることが好ましい。本プロセスは、結晶シリコン構造体および／またはゲルマニウム構造体のネットワークが、これらの元素を含む合金を溶融状態から冷却した際に合金マトリックス中で沈殿するという観察結果に基づくものである。好適には、前記合金は、シリコンおよび／またはゲルマニウムの溶解度が低いか、および／または冷却に際して形成される金属間化合物が無視できるほど少量であるかまたは存在しないマトリックス金属を含む。金属マトリックスを構成する金属を浸出させることにより、シリコンおよび／またはゲルマニウム構造体のネットワークが露出する。よって、シリコンおよび／またはゲルマニウムを含む合金の粒子を浸出させることは、上記多孔質粒子への好適な経路を提供する。
【００５５】
したがって、第２の態様において、本発明は、電気活性材料を含む複数の多孔質粒子からなる粒子材料を作製するためのプロセスを提供するものであり、本プロセスは、以下のステップを含む。すなわち：
（ａ）溶融合金を冷却することにより得た複数の合金粒子を提供するステップであって、
該溶融合金は、
（ｉ）シリコン、ゲルマニウム、およびその混合物から選択した電気活性材料成分を１１重量％〜３０重量％と、
（ｉｉ）マトリックス金属成分
とを含み、
前記合金粒子のＤ５０粒子径が０．５μｍ〜７μｍの範囲、好ましくは１μｍ〜７μｍの範囲にあり、前記合金粒子は、該マトリックス金属成分中に分散した構造体を含有する離散的な電気活性材料を含むものである、ステップと、
（ｂ）ステップ（ａ）で得た前記合金粒子を浸出させて、前記マトリックス金属成分の少なくとも一部を除去し、構造体を含有する前記電気活性材料を少なくとも部分的に露出するステップと、を含み、
この場合、前記多孔質粒子における前記マトリックス金属成分の含有量は４０重量％以下である。
【００５６】
本発明のこの態様は、ある特定の合金類を冷却すると結晶質電気活性材料を含有する構造体がマトリックス金属成分中に沈殿するという観察結果に基づくものである。これらの合金は、材料金属中の電気活性材料の溶解度が低く、冷却に際して金属間化合物の形成がごく僅かであるかまたは全く形成されないものである。合金中の電気活性材料の濃度を前述した特定の範囲内に留まるように制御することにより、多孔性および他の構造的特性を有する粒子材料が得られ、リチウムイオンバッテリーのハイブリッドアノード用として特に好適であることがわかった。
【００５７】
合金粒子のＤ５０粒子径の範囲は、０．５μｍ〜７μｍであり、好ましくは１μｍ〜７μｍである。Ｄ５０粒子径は、少なくとも１．５μｍであることが好ましく、少なくとも２μｍであることがより好ましく、少なくとも２．５μｍであることがより好ましく、および少なくとも３μｍであることが最も好ましい。Ｄ５０粒子径は、６μｍ以下であり、５μｍ以下であることがより好ましく、４．５μｍ以下であることがより好ましく、４μｍ以下であることがより好ましくは、および３．５μｍ以下であることが最も好ましい。
【００５８】
合金粒子のＤ１０粒子径は、少なくとも５００ｎｍ、より好ましくは少なくとも８００ｎｍであることが好ましい。Ｄ５０粒子径が少なくとも１．５μｍであるときは、Ｄ１０粒子径は少なくとも８００ｎｍであることが好ましく、少なくとも１μｍであることがより好ましい。Ｄ５０粒子径が少なくとも２μｍであるときは、Ｄ１０粒子径は少なくとも１μｍであることが好ましく、少なくとも１．５μｍとすることがさらにより好ましい。
【００５９】
合金粒子のＤ９０粒子径は、１２μｍ以下であることが好ましく、１０μｍ以下であることがより好ましく、８μｍ以下であることがより好ましい。Ｄ５０粒子径が６μｍ以下であるときは、Ｄ９０粒子径は、１０μｍ以下であることが好ましく、８μｍ以下であることがより好ましい。Ｄ５０粒子径が５μｍ以下であるときは、Ｄ９０粒子径は、７．５μｍ以下であることが好ましく、７μｍ以下であることがより好ましい。Ｄ５０粒子径が４μｍ以下であるときは、Ｄ９０粒子径は６μｍ以下であることが好ましく、５．５μｍ以下であることがより好ましい。
【００６０】
合金粒子のＤ９９粒子径は、２０μｍ以下であることが好ましく、１５μｍ以下であることがより好ましく、および１２μｍ以下であることが最も好ましい。Ｄ５０粒子径が６μｍ以下であるとき、Ｄ９０粒子径は１５μｍ以下であることが好ましく、１２μｍ以下であることがより好ましい。Ｄ５０粒子径が５μｍ以下であるとき、Ｄ９０粒子径は１２μｍ以下であることが好ましく、９μｍ以下であることがより好ましい。
【００６１】
合金粒子は、粒子径分布の幅が狭いことが好ましい。合金粒子の粒子径分布幅（（Ｄ９０−Ｄ１０）／Ｄ５０と定義する）は５以下であることが好ましく、４以下であることがより好ましく、３以下であることがより好ましく、２以下であることが最も好ましく、および１．５以下であることが最も好ましい。
【００６２】
合金粒子は、球状粒子であることが好ましい。よって、合金粒子の平均球度は、少なくとも０．７０であることが好ましく、少なくとも０．８５であることがより好ましく、少なくとも０．９０であることがより好ましく、少なくとも０．９２であることがより好ましく、少なくとも０．９３であることがより好ましく、少なくとも０．９４であることがより好ましく、少なくとも０．９５であることがより好ましく、少なくとも０．９６であることがより好ましく、少なくとも０．９７であることがより好ましく、少なくとも０．９８であることがより好ましく、および少なくとも０．９９であることが最も好ましい。
【００６３】
合金粒子の平均アスペクト比は、３：１未満であることが好ましく、２．５：１以下であることがより好ましく、２：１以下であることがより好ましく、１．８：１以下であることがより好ましく、１．６：１以下であることがより好ましく、１．４：１以下であることがより好ましく、および１．２：１以下であることが最も好ましい。
【００６４】
電気活性材料の成分としてはシリコンが好ましい。よって、合金粒子の電気活性材料成分におけるシリコンの含有率は、少なくとも９０重量％、より好ましくは少なくとも９５重量％、より好ましくは少なくとも９８重量％、より好ましくは少なくとも９９重量％である。
【００６５】
合金粒子における電気活性材料成分の含有量は、好ましくは少なくとも１１．２重量％、より好ましくは少なくとも１１．５重量％、より好ましくは少なくとも１１．８重量％、より好ましくは少なくとも１２重量％、および最も好ましくは少なくとも１２．２重量％である。例えば、合金粒子における電気活性材料成分の含有量は、少なくとも１２．２重量％、少なくとも１２．４重量％、少なくとも１２．６重量％、少なくとも１２．８重量％、または少なくとも１３重量％とすることができる。好ましくは、合金粒子における電気活性材料成分の含有量は、２７重量％未満、好ましくは２４重量％未満、および最も好ましくは１８重量％未満である。合金粒子中の電気活性材料の量は、当然ながら、多孔質粒子の所望の構造、例えば、多孔質粒子の所望の多孔度および孔径、および構造体要素の各寸法等に従うものである。
【００６６】
マトリックス金属成分は、Ａｌ、Ｓｂ、Ｃｕ、Ｍｇ、Ｚｎ、Ｍｎ、Ｃｒ、Ｃｏ、Ｍｏ、Ｎｉ、Ｂｅ、Ｚｒ、Ｆｅ、Ｓｎ、Ｒｕ、Ａｇ、Ａｕおよびそれらの各組み合わせから好適に選択される。好ましくは、マトリックス金属成分は、Ａｌ、Ｎｉ、ＡｇまたはＣｕの１つ以上を含む。より好ましくは、マトリックス金属成分は、Ａｌ、Ｎｉ、ＡｇまたはＣｕの１つ以上を、少なくとも５０重量％、より好ましくは少なくとも６０重量％、より好ましくは少なくとも７０重量％、より好ましくは少なくとも８０重量％、より好ましくは少なくとも９０重量％、および最も好ましくは少なくとも９５重量％含む。
【００６７】
マトリックス金属成分としてはアルミニウムが好ましい。よって、マトリックス金属成分はアルミニウムであればよく、または、アルミニウムと、１つ以上の他の金属または希土類、例えば、Ｓｂ、Ｃｕ、Ｍｇ、Ｚｎ、Ｍｎ、Ｃｒ、Ｃｏ、Ｍｏ、Ｎｉ、Ｂｅ、Ｚｒ、Ｆｅ、Ｎａ、Ｓｒ、Ｐ、Ｓｎ、Ｒｕ、Ａｇ、およびＡｕとの組み合わせであればよい。この場合、この組み合わせにおけるアルミニウムの含有量は、少なくとも５０重量％、より好ましくは少なくとも６０重量％、より好ましくは少なくとも７０重量％、より好ましくは少なくとも８０重量％、より好ましくは少なくとも９０重量％、より好ましくは少なくとも９５重量％である。より好ましくは、マトリックス金属成分は、アルミニウムまたはアルミニウムと銅および／または銀および／またはニッケルとの組み合わせから選択され、この組み合わせにおけるアルミニウムの含有量は、少なくとも５０重量％、より好ましくは少なくとも６０重量％、より好ましくは少なくとも７０重量％、より好ましくは少なくとも８０重量％、より好ましくは少なくとも９０重量％、および最も好ましくは少なくとも９５重量％である。
【００６８】
好ましくは、電気活性材料はシリコンまたはシリコンとゲルマニウムとの組み合わせである。この場合、この組み合わせにおけるシリコンの含有量は少なくとも９０重量％、より好ましくは少なくとも９５重量％、より好ましくは少なくとも９８重量％、より好ましくは少なくとも９９重量％であり、マトリックス金属成分はアルミニウム、またはアルミニウムとＳｂ、Ｃｕ、Ｍｇ、Ｚｎ、Ｍｎ、Ｃｒ、Ｃｏ、Ｍｏ、Ｎｉ、Ｂｅ、Ｚｒ、Ｆｅ、Ｎａ、Ｓｒ、Ｐ、Ｓｎ、Ｒｕ、Ａｇ、およびＡｕの１つ以上との組み合わせであり、この組み合わせにおけるアルミニウムの含有量は、少なくとも９０重量％、より好ましくは少なくとも９５重量％である。
【００６９】
より好ましくは、電気活性材料はシリコンであり、マトリックス金属成分はアルミニウムである。シリコン−アルミニウム合金は冶金分野において周知であり、例えば、良好な耐摩耗性、可鋳性、溶接性、および低収縮性等をはじめとする種々の有用な特性を有する。これらの合金は、業界において、このような特性が所望される場合に適宜広く用いられており、例えば、車のエンジンブロックおよびシリンダーヘッド等として、広く用いられている。シリコン−アルミニウム合金は、本発明の粒子材料の作製に特に有用であることがわかっている。
【００７０】
冶金級アルミニウムおよびシリコンは、本明細書において合金粒子の任意選択成分等として特定したものをはじめとする他の元素を不純物として少量含みうることが理解されよう。疑義を避けるために明記すると、本明細書において、電気活性材料はシリコンでありマトリックス金属成分はアルミニウムであると記載した場合、合金粒子が他の元素を少量含みうる場合を除外するものではない。ただし、そのような付加的な元素の総量は５重量％未満、より好ましくは２重量％、および最も好ましくは１重量％未満とする。本明細書において特定する電気活性材料の量は、不純物を含むと解釈すべきではない。
【００７１】
固体アルミニウムにおけるシリコンの溶解度は無視できるほど小さく、アルミニウムとの金属間化合物を形成しない。よって、アルミニウム−シリコン合金粒子は、アルミニウムマトリックス中に分散した離散的なシリコン構造物を含む。合金粒子中のシリコンの濃度を本明細書において設定した範囲内に維持することにより、浸出後に得られる多孔質粒子が、金属イオンバッテリーのハイブリッドアノードでの使用に特に有利な特定の微細構造を有することがわかる。
【００７２】
シリコン−アルミニウム合金は、シリコン濃度約１２．６重量％において共晶点を有する。シリコン−アルミニウム合金の場合、シリコンの存在量が共晶組成物の量を大幅に上回ると、結果として、合金粒子内に大きなシリコン元素が形成されうることがわかっている。例えば、合金粒子中のシリコンの量が２０重量％〜３０重量％の範囲、特に２４重量％〜３０重量％の範囲にあると、マトリックス金属成分の浸出後に粗大な初晶シリコン領域が認められる場合がある。そのような初晶構造体の大きさは冷却速度に左右され、また、当該合金に既知の添加物をさらに追加することによっても修正可能である。しかしながら、合金粒子中のシリコンの総量が３０重量％、より好ましくは２４重量％を超えない限りにおいて、多孔質粒子の全体的な微細構造は十分に微細であり、本発明の粒子材料を含むハイブリッドアノードを充放電時の容量維持率は許容可能なものとすることができると考えられる。
【００７３】
合金粒子中における離散的な電気活性材料構造体の形状および分布は、合金粒子の組成および合金粒子を作成するプロセスの両方に相関する。電気活性材料の量が少なすぎると、マトリックス金属成分を除去した後に得られる多孔質粒子は構造統合性に乏しく、製造中および／または続いてアノードに組み入れた際に崩壊する傾向が認められる。加えて、そのような粒子の容量維持率は商業的用途には適さない場合がある。充放電の際の容量変化に対する復元力が不十分であるためである。
【００７４】
電気活性材料構造体の大きさおよび形状を変化させるには、溶融物からの合金の冷却速度および改質剤（溶融物に添加する化学添加剤）の有無を制御すればよい。一般に、冷却速度が速いほど、シリコン構造物はより小さくより均等に分布することになる。冷却速度、また、したがって形成される電気活性材料構造物の大きさおよび形状は、合金粒子を形成するのに用いたプロセスと相関する。よって、合金粒子を形成するプロセスとして適切なものを選択することにより、得られる合金粒子において分散した電気活性材料構造体の形態（モフォロジー）が、マトリックス金属の浸出により露出された際に、金属イオンバッテリー、特にハイブリッド電極を有する金属イオンバッテリーにおける使用に特に望ましいものとなる。
【００７５】
本発明のプロセスにおいて用いる合金粒子は、溶融合金を液体状態から固体状態へと冷却することにより得られるものであることが好ましく、その際の冷却速度は、少なくとも１×１０３Ｋ／ｓ、好ましくは少なくとも５×１０３Ｋ／ｓ、好ましくは少なくとも１×１０４Ｋ／ｓ、より好ましくは少なくとも５×１０４Ｋ／ｓ、例えば、少なくとも１×１０５Ｋ／ｓ、または少なくとも５×１０５Ｋ／ｓ、または少なくとも１×１０６Ｋ／ｓ、または少なくとも５×１０６Ｋ／ｓ、または少なくとも１×１０７Ｋ／ｓとすることが好ましい。本発明のプロセスにより得られた多孔質粒子の粒子内細孔径分布のピークは、冷却速度の増加に伴い細孔径が小さくなる傾向にあることがわかる。
【００７６】
溶融合金を少なくとも１０３Ｋ／ｓの冷却速度で冷却して合金粒子を形成する方法（processes）としては、ガスアトマイズ法、水アトマイズ法、溶融紡糸法、スプラット（splat）冷却法、およびプラズマ噴霧法等がある。溶融合金を冷却して合金粒子を形成する方法としては、ガスアトマイズ法および水アトマイズ法が好ましい。ガスアトマイズ法または水アトマイズ法により得られた粒子を冷却する速度は合金粒子の大きさと相関しうることが認められ、本明細書において特定したような粒子径を有する合金粒子は非常に高速で冷却する（すなわち、１×１０３Ｋ／ｓ超、および一般には、少なくとも少なくとも１×１０５Ｋ／ｓ）ため、合金粒子中に形成される電気活性材料構造体は、本発明によれば特に好ましいモフォロジーを有する。可能であれば、任意の特定の冷却方法で得た合金粒子を分類して、適切な粒子径分布を得てもよい。
【００７７】
ガス噴霧法により得た粒子の冷却速度は、ガス伝導率、溶融熱容量（melt heat capacity）、粒径、および溶融物と環境との温度差を考慮した数理モデル（非特許文献４；および非特許文献５参照）により、合金粒子の大きさと相関させることができる。
【００７８】
金属マトリックスは、電気活性材料構造体は無傷のままマトリックス金属成分の少なくとも一部を除去するのに適した任意の浸出剤を用いて浸出することができる。浸出剤は、液相または気相であればよく、また、添加剤またはサブプロセスを含んで、浸出の妨げとなりうる副産物の堆積を適宜除去してもよい。浸出は、化学的プロセスまたは電気化学的プロセスにより好適に行いうる。水酸化ナトリウムを用いた苛性浸出を用いてアルミニウムを浸出させることができるが、浸出剤中の水酸化ナトリウムの濃度を１０重量％〜２０重量％未満に制御して、浸出剤によるシリコンおよび／またはゲルマニウムの侵食を避けるべきである。例えば塩化水素または塩化第二鉄を用いた酸性浸出も好適な手法である。代案として、マトリックス金属は、例えば硫酸銅または塩化ナトリウム等の塩電解質を用いて電気化学的に浸出してもよい。多孔質粒子において所望の空隙率に達するまで浸出を行う。例えば、６Ｍ塩酸を用いた酸性浸出を室温で１０分間〜６０分間行えば、本明細書に記載のシリコン−アルミニウム合金から浸出可能なアルミニウムを実質的に全て浸出するには十分である（少量のマトリックス金属は浸出されない場合もあることに留意されたい）。
【００７９】
マトリックス金属成分の浸出に続いて、浸出剤中に多孔質粒子が元のまま形で形成されることになる。一般に、洗浄およびすすぎの各ステップを適宜行い、副産物および残留浸出剤を除去する。合金粒子中においてシリコン構造体要素がこのように微細分布することで、浸出後に得られた多孔質粒子の粒子径および形状は、出発合金粒子の粒子径および形状と実質的に等しくなる。
【００８０】
マトリックス金属成分は必ずしも完全に除去する必要はなく、浸出反応時間を延長しても少量のマトリックス金属が残る場合がある。実のところ、マトリックス金属成分を完全に除去しないことが望ましい場合がある。マトリックス金属成分は追加的な電気活性材料および／またはドーパントとして機能しうるからである。よって、本発明の方法により得た粒子材料は、上記残留マトリックス金属成分を、粒子材料の総重量に対して４０重量％以下、より好ましくは３０重量％以下、より好ましくは２５重量％以下、より好ましくは２０重量％以下、より好ましくは１５重量％以下、より好ましくは１０重量％以下、および最も好ましくは５重量％以下含みうる。任意選択で、本発明の方法により得られた粒子材料は、残留マトリックス金属成分を、粒子材料の総重量に対して、少なくとも０．０１重量％、少なくとも０．１重量％、少なくとも０．５重量％、少なくとも１重量％、少なくとも２重量％、または少なくとも３重量％含みうる。
【００８１】
上述したように、好ましいマトリックス金属成分の一例はアルミニウムであり、よって本発明の方法により得られた粒子材料は、任意選択で、粒子材料の総重量に対し、残留アルミニウムを４０重量％以下、より好ましくは３０重量％以下、より好ましくは２５重量％以下、より好ましくは２０重量％以下、より好ましくは１５重量％以下、より好ましくは１０重量％以下、および最も好ましくは５重量％以下含みうる。任意選択で、本発明の方法により得られた粒子材料は、粒子材料の総重量に対し、残留アルミニウムを少なくとも０．０１重量％、少なくとも０．１重量％、少なくとも０．５重量％、少なくとも１重量％、少なくとも２重量％、または少なくとも３重量％含みうる。残留アルミニウムは、金属イオンバッテリーの充放電中にそれ自体が金属イオンを吸収および放出可能であるため、良好な耐用性を示し、さらに、各シリコン構造体間およびシリコン構造体とアノード集電体との間を電気的に接続する際の支援を行うことができる。
【００８２】
本発明の方法により得られた粒子材料は、シリコンおよび少量のアルミニウムを含みうる。例えば、本発明の方法により得られた粒子材料は、少なくとも６０重量％のシリコンおよび４０重量％以下のアルミニウム、より好ましくは少なくとも７０重量％のシリコンおよび３０重量％以下のアルミニウム、より好ましくは少なくとも７５重量％のシリコンおよび２５重量％以下のアルミニウム、より好ましくは少なくとも８０重量％のシリコンおよび２０重量％以下のアルミニウム、より好ましくは少なくとも８５重量％のシリコンおよび１５重量％のアルミニウム、より好ましくは少なくとも９０重量％のシリコンおよび１０重量％のアルミニウム、および最も好ましくは少なくとも９５重量％のシリコンおよび５重量％のアルミニウムを含みうる。
【００８３】
任意選択で、粒子材料は、少なくとも１重量％のアルミニウムおよび９９重量％以下のシリコン、または少なくとも２重量％のアルミニウムおよび９８重量％以下のシリコン、または少なくとも３重量％のアルミニウムおよび９７重量％のシリコンを含みうる。
【００８４】
第３の態様において、本発明は、電気活性材料を含む複数の多孔質粒子からなる粒子材料を提供する。この場合、この粒子材料は、本発明の第２の態様による方法により得ることができる。本発明の第２の態様の方法を用いれば、本発明の第１の態様による粒子材料を得ることができる。よって、本発明の第３の態様の粒子材料は、好ましくは、本発明の第１の態様によるもの、また、本発明の第１の態様に関して好ましい特徴または代案としての特徴として記載したもののうち任意の特徴を有しうる。
【００８５】
本発明の第４の態様において、本発明の第１の態様および／または第３の態様による粒子材料および他の成分を少なくとも１つ含む組成物を提供する。特に、本発明の第１の態様および／または第３の態様の粒子材料は、電極組成物の一成分として用いることができる。よって、本発明の第１の態様および／または第３の態様による粒子材料と、および、（ｉ）バインダー、（ｉｉ）導電性添加物、および（ｉｉｉ）付加的な粒子状電気活性材料、から選択した少なくとも１つの他の成分とを含む電極組成物が得られる。本発明の第４の態様の電極組成物を作製するのに用いた粒子材料は、本発明の第１の態様に関して好ましい特徴または代案としての特徴として記載したもののうち任意の特徴を有することができ、および／または本発明の第２の態様に関して好ましい特徴または代案としての特徴として記載したもののうち任意の特徴を含む方法により作製することができる。
【００８６】
好ましくは、電極組成物は、本発明の第１の態様および／または第３の態様による粒子材料および少なくとも１つの付加的な粒子状電気活性材料を含むハイブリッド電極組成物である。付加的な粒子状電気活性材料の例としては、グラファイト、硬質炭素、シリコン、ゲルマニウム、ガリウム、アルミニウム、および鉛を挙げることができる。少なくとも１つの付加的な粒子状電気活性材料は、グラファイトおよび硬質炭素から選択することが好ましく、および少なくとも１つの付加的な粒子状電気活性材料はグラファイトであることが最も好ましい。
【００８７】
少なくとも１つの付加的な粒子状電気活性材料は、平均球度が少なくとも０．７０、好ましくは少なくとも０．８５、より好ましくは少なくとも０．９０、より好ましくは少なくとも０．９２、より好ましくは少なくとも０．９３、より好ましくは少なくとも０．９４、および最も好ましくは少なくとも０．９５である球状粒子形状であることが好ましい。
【００８８】
少なくとも１つの付加的な粒子状電気活性材料は、平均アスペクト比が３：１未満、好ましくは２．５：１以下、より好ましくは２：１以下、より好ましくは１．８：１以下、より好ましくは１．６：１以下、より好ましくは１．４：１以下、および最も好ましくは１．２：１以下であることが好ましい。
【００８９】
少なくとも１つの付加的な粒子状電気活性材料は、Ｄ５０粒子径が１０μｍ〜５０μｍ、好ましくは１０μｍ〜４０μｍ、より好ましくは１０μｍ〜３０μｍ、および最も好ましくは１０μｍ〜２５μｍ、例えば、１５μｍ〜２５μｍの範囲にあることが好ましい。少なくとも１つの付加的な粒子状電気活性材料のＤ５０粒子径がこの範囲にある場合、少なくとも１つの付加的な粒子状電気活性材料の各粒子間、特に、少なくとも１つの付加的な粒子状電気活性材料の粒子形状が球状である場合に、各粒子間のボイドスペースを占有するように本発明の粒子材料が構成されるため有利である。
【００９０】
少なくとも１つの付加的な粒子状電気活性材料のＤ１０粒子径は、好ましくは少なくとも５μｍ、より好ましくは少なくとも６μｍ、より好ましくは少なくとも７μｍ、より好ましくは少なくとも８μｍ、より好ましくは少なくとも９μｍ、およびさらにより好ましくは少なくとも１０μｍである。
【００９１】
少なくとも１つの付加的な粒子状電気活性材料のＤ９０粒子径は、好ましくは１００μｍ以下、より好ましくは８０μｍ以下、より好ましくは６０μｍ以下、より好ましくは５０μｍ以下、および最も好ましくは４０μｍ以下である。
【００９２】
好ましい実施形態において、少なくとも１つの付加的な粒子状電気活性材料は、球状の炭素含有粒子、好ましくはグラファイト粒子および／または球状硬質炭素粒子から選択され、この場合、グラファイトおよび硬質炭素粒子のＤ５０粒子径は、１０μｍ〜５０μｍの範囲にある。さらにより好ましくは、少なくとも１つの付加的な粒子状電気活性材料は、球状グラファイト粒子から選択され、この場合、グラファイト粒子のＤ５０粒子径は１０μｍ〜５０μｍの範囲にある。最も好ましくは、少なくとも１つの付加的な粒子状電気活性材料は、球状グラファイト粒子から選択され、この場合、グラファイト粒子のＤ５０粒子径は１０μｍ〜５０μｍの範囲にあり、本発明の第１の態様および／または第３の態様による粒子材料は、上記のように、シリコンを含む多孔質球状粒子からなる。
【００９３】
少なくとも１つの付加的な粒子状電気活性材料の本発明の粒子材料に対する比率は、好適には、重量比で５０：５０〜９９：１の範囲、より好ましくは重量比で６０：４０〜９８：２、より好ましくは重量比で７０：３０〜９７：３、より好ましくは重量比で８０：２０〜９６：４、および最も好ましくは重量比で８５：１５〜９５：５である。
【００９４】
少なくとも１つの付加的な粒子状電気活性材料および本発明の粒子材料は、共に、電極組成物の総重量に対する比率が、少なくとも５０重量％、より好ましくは少なくとも６０重量％、より好ましくは少なくとも７０重量％、および最も好ましくは少なくとも８０重量％、例えば少なくとも８５重量％、少なくとも９０重量％、または少なくとも９５重量％である。
【００９５】
電極組成物は、任意選択で、バインダーを含んでもよい。バインダーには、電極組成物を集電体に付着させて電極組成物の一体性を維持する機能がある。本発明に応じて使用可能なバインダーの例としては、フッ化ビニリデン樹脂（ＰＶＤＦ）、ポリアクリル酸（ＰＡＡ）、およびそのアルカリ金属塩、変性ポリアクリル酸（ｍＰＡＡ）およびそのアルカリ金属塩、カルボキシメチルセルロース（ＣＭＣ）、変性カルボキシメチルセルロース（ｍＣＭＣ）、カルボキシメチルセルロースナトリウム（Ｎａ−ＣＭＣ）、ポリビニルアルコール（ＰＶＡ）、アルギン酸およびそのアルカリ金属塩、スチレン−ブタジエンゴム（ＳＢＲ）およびポリイミドが挙げられる。電極組成物は、各バインダーの混合物を含んでもよい。好ましくは、バインダーは、ポリアクリル酸（ＰＡＡ）およびそのアルカリ金属塩、および変性ポリアクリル酸（ｍＰＡＡ）およびそのアルカリ金属塩、ＳＢＲおよびＣＭＣから選択した重合体（ポリマー）を含む。
【００９６】
電極組成物の総重量に対するバインダーの量は、好適には、０．５重量％〜２０重量％、好ましくは１重量％〜１５重量％、および最も好ましくは２重量％〜１０重量％とすることができる。
【００９７】
バインダーは、任意に、バインダーの特性を変性する１つ以上の添加剤、例えば架橋促進剤、カップリング剤、および／または接着促進剤等との組み合わせで存在してもよい。
【００９８】
電極組成物は、任意に、１つ以上の導電性添加剤を含んでもよい。導電性添加剤は、好ましくは、非電気活性材料であり、電極組成物の各電気活性成分間および電極組成物の電気活性成分と集電体との間の導電性を向上させるために含まれる。導電性添加剤は、好適には、カーボンブラック、炭素繊維、カーボンナノチューブ、アセチレンブラック、ケッチェンブラック、金属繊維、金属粉、および導電性金属酸化物から好適に選択することができる。導電性添加剤としては、カーボンブラックおよびカーボンナノチューブが好ましい。
【００９９】
電極組成物の総重量に対する１つ以上の導電性添加剤の全量は、好適には、０．５重量％〜２０重量％、好ましくは１重量％〜１５重量％、および最も好ましくは２重量％〜１０重量％の割合である。
【０１００】
第５の態様において、本発明は、本発明の第１の態様および／または第３の態様を参照して特定した粒子材料であって、集電体と電気的に接触している粒子材料を含む電極を提供する。本発明の第５の態様による電極組成物の作成に用いる粒子材料は、本発明の第１の態様に関して好ましい特徴または任意選択的な特徴として記載した特徴のいずれかを有してもよく、および／または、本発明の第２の態様に関して好ましい特徴または任意選択的な特徴として記載された特徴のいずれかを含む方法により作製してもよい。
【０１０１】
本明細書において、用語「集電体」とは、電極組成物中の電気活性粒子に対して通電可能な任意の導電性基板を指す。集電体として使用可能な材料の例としては、銅、アルミニウム、ステンレス鋼、ニッケル、チタン、および炭素焼結体が挙げられる。銅が、材料として好ましい。集電体は、一般に、箔状またはメッシュ状であり厚さが３μｍ〜５００μｍの間である。本発明の粒子材料は、集電体の片面または両面に好ましくは厚さ１０μｍ〜１ｍｍの範囲で、例えば、２０μｍ〜５００μｍ、または５０μｍ〜２００μｍの範囲で塗布すればよい。
【０１０２】
好ましくは、電極は、本発明の第４の態様による電極組成物を含み、電極組成物は集電体と電気的に接触している。電極組成物は、本発明の第４の態様に関して説明した好ましい特徴または任意選択的な特徴のいずれを含んでもよい。特に、電極組成物は、上記に規定したような付加的な粒子状電気活性材料を１つ以上含むことが好ましい。
【０１０３】
本発明の第５の態様の電極は、本発明の粒子材料（任意に、本発明の電極組成物の形で）を溶媒と組み合わせることにより好適に作製することができ、また、任意に１つ以上の粘度修飾添加剤と組み合わせてスラリーを形成してもよい。続いてこのスラリーを集電体表面に注型して溶媒を除去することにより、集電体の表面上に電極層を形成する。さらに、バインダー等を硬化する熱処理および／または電極層のカレンダー加工等のステップを適宜行ってもよい。電極層の好適な厚さの範囲は、２０μｍ〜２ｍｍ、好ましくは２０μｍ〜１ｍｍ、好ましくは２０μｍ〜５００μｍ、好ましくは２０μｍ〜２００μｍ、好ましくは２０μｍ〜１００μｍ、好ましくは２０μｍ〜５０μｍである。
【０１０４】
代案として、このスラリーを、例えば、好適な成型テンプレート上に注型し、溶媒を除去した後、成型テンプレートを除去することにより、本発明の粒子材料を含む独立した（freestanding）フィルムまたはマットへ成形してもよい。結果生じるフィルムまたはマットは粘着性のある独立の塊であり、その後既知の方法により集電体に接合してもよい。
【０１０５】
本発明の第５の態様の電極は、金属イオンバッテリーのアノードとして用いてもよい。よって、第６の態様において、本発明による再充電式金属イオンバッテリーは、上記の電極を含むアノード、および金属イオンを放出および再吸収可能なおよびカソード活物質を含むカソード、およびアノードとカソードとの間の電解質を含む。
【０１０６】
金属イオンは、好ましくは、リチウム、ナトリウム、カリウム、カルシウム、およびマグネシウムから選択する。さらに好ましくは、本発明の再充電式金属イオンバッテリーは、リチウムイオンバッテリーであり、カソード活物質はリチウムイオンを放出可能である。
【０１０７】
カソード活物質は、好ましくは、金属酸化物系複合材である。好適なカソード活物質の例としては、ＬｉＣｏＯ２、ＬｉＣｏ０．９９Ａｌ０．０１Ｏ２、ＬｉＮｉＯ２、ＬｉＭｎＯ２、ＬｉＣｏ０．５Ｎｉ０．５Ｏ２、ＬｉＣｏ０．７Ｎｉ０．３Ｏ２、ＬｉＣｏ０．８Ｎｉ０．２Ｏ２、ＬｉＣｏ０．８２Ｎｉ０．１８Ｏ２、ＬｉＣｏ０．８Ｎｉ０．１５Ａｌ０．０５Ｏ２、ＬｉＮｉ０．４Ｃｏ０．３Ｍｎ０．３Ｏ２、およびＬｉＮｉ０．３３Ｃｏ０．３３Ｍｎ０．３４Ｏ２が挙げられる。カソード集電体の厚さは、通常、３μｍ〜５００μｍである。カソード集電体の材料として使用可能な材料の例としては、アルミニウム、ステンレス鋼、ニッケル、チタン、および炭素焼結体が挙げられる。
【０１０８】
電解質は、好適には、例えばリチウム塩等の金属塩を含む非水溶電解質であり、限定はしないが、非水溶電解質溶液、固体電解質、および無機固体電解質であってもよい。使用可能な非水溶電解質の例としては、プロピレンカーボネート、エチレンカーボネート、ブチレンカーボネート類、ジメチルカーボネート、ジエチルカーボネート、ガンマブチロラクトン、１，２−ジメトキシエタン、２−メチルテトラヒドロフラン、ジメチルスルホキシド、１，３−ジオキソラン、ホルムアミド、ジメチルホルムアミド、アセトニトリル、ニトロメタン、ギ酸メチル、酢酸メチル、リン酸トリエステル、トリメトキシメタン、スルホラン、メチルスルホラン、および、１，３−ジメチル−２−イミダゾリジノン等の非プロトン性有機溶媒が挙げられる。
【０１０９】
有機固体電解質の例としては、ポリエチレン誘導体、ポリエチレンオキシド誘導体、ポリプロピレンオキシド誘導体、リン酸エステル重合体、ポリエステルスルフィド、ポリビニルアルコール、ポリビニリデンフッ化物、およびイオン性解離基を含有する重合体等が挙げられる。
【０１１０】
無機固体電解質の例としては、Ｌｉ５ＮＩ２、Ｌｉ３Ｎ、ＬｉＩ、ＬｉＳｉＯ４、Ｌｉ２ＳｉＳ３、Ｌｉ４ＳｉＯ４、ＬｉＯＨ、およびＬｉ３ＰＯ４等のリチウム塩の窒化物、ハロゲン化物、および硫化物が挙げられる。
【０１１１】
リチウム塩は、好適には、選択した溶媒または溶媒の混合物中に可溶である。好適なリチウム塩の例としては、ＬｉＣｌ、ＬｉＢｒ、ＬｉＩ、ＬｉＣｌＯ４、ＬｉＢＦ４、ＬｉＢＣ４Ｏ８、ＬｉＰＦ６、ＬｉＣＦ３ＳＯ３、ＬｉＡｓＦ６、ＬｉＳｂＦ６、ＬｉＡｌＣｌ４、ＣＨ３ＳＯ３Ｌｉ、およびＣＦ３ＳＯ３Ｌｉが挙げられる。
【０１１２】
電解質が非水有機溶液である場合、バッテリーには、アノードとカソードとの間に介在させたセパレータを設けることが好ましい。このセパレータは、一般に、高イオン透過性の高機械強度な絶縁材料で形成する。セパレータは、一般に、孔径が０．０１μｍ〜１００μｍであり、厚さが５μｍ〜３００μｍである。好適な電極セパレータの例としては、微多孔質ポリエチレンフィルムがある。
【０１１３】
セパレータに代えて、ポリマー電解質材料を用いてもよく、この場合、ポリマー電解質材料は複合アノード層および複合カソード層の両方に存在する。ポリマー電解質材料は、固体ポリマー電解質またはゲル型ポリマー電解質とすることができる。
【０１１４】
第７の態様によれば、本発明は、本発明の第１の態様および／または第３の態様に基づいてアノード活物質として特定した粒子材料の使用に関する。好ましくは、粒子材料は、本発明の第５の態様に基づく電極組成物として構成され、最も好ましくは、電極組成物は、付加的な粒子状電気活性材料を１つ以上含む。
【先行技術文献】
【特許文献】
【０１１５】
【特許文献１】国際公開第２００７／０８３１５５号パンフレット
【特許文献２】米国特許第６，３３４，９３９号明細書
【特許文献３】米国特許第６，５１４，３９５号明細書
【特許文献４】国際公開第２０１２／１７５９９８号パンフレット
【特許文献５】米国特許出願第２００９／０１８６２６７号明細書
【特許文献６】米国特許第７，４７９，３５１号明細書
【特許文献７】米国特許第８，５２６，１６６号明細書
【特許文献８】米国特許出願第２００４／０２１４０８５号明細書
【特許文献９】米国特許出願第２００６／０２５１５６１号明細書
【非特許文献】
【０１１６】
【非特許文献１】充電式リチウムバッテリー用の挿入電極材料（Insertion Electrode Materials for Rechargeable Lithium Batteries）、M. Winter、J. O. Besenhard、M. E. Spahr、およびP. Novak、アドバンストマテリアル（Adv. Mater）、１９９８年、１０、Ｎｏ．１０
【非特許文献２】オハラら著（Journal of Power Sources 136（２００４年）３０３ページ〜３０６ページ）
【非特許文献３】P.A. WebbおよびC. Orr著「微粒子技術における分析法（Analytical Methods in Fine Particle Technology）」、１９９７年、マイクロメリティックス社、ISBN0-9656783-0
【非特許文献４】Ｓｈｉｗｅｎら著、希有金属材料および工学（Rare Metal Material and Engineering）、２００９年、３８（１）、３５３ページ〜３５６ページ
【非特許文献５】Ｍｕｌｌｉｓら著、冶金学および材料議事録Ｂ（Metallurgical and Materials Transactions B）、２０１３年、４４（４）、９９２ページ〜９９９ページ
【図面の簡単な説明】
【０１１７】
【図１】実施例１により得られた粒子材料について水銀ポロシメトリーにより測定した細孔径分布を示す図である。
【図２】実施例１により得た、平均粒子径が約４．５μｍの多孔質粒子の走査型電子顕微鏡画像である。
【図３】図２に示す粒子の近接撮影であり、その表面モフォロジーを示すものである。
【図４】実施例１および実施例２により得た粒子材料それぞれについて水銀ポロシメトリーにより測定した各細孔径分布を重ねて示すグラフである。
【図５】実施例２により得た、平均粒子径が約３．５μｍの多孔質粒子の走査型電子顕微鏡画像である。
【図６】図５に示す粒子の近接撮影であり、その表面モフォロジーを示すものである。
【図７】実施例３により得た多孔質粒子の走査型電子顕微鏡画像である。
【図８】実施例３および比較例１により得た粒子材料について水銀ポロシメトリーにより測定した細孔径分布を示すグラフである。
【発明を実施するための形態】
【０１１８】
以下、本発明を、添付の図面を参照しつつ、例示として説明する。
【実施例】
【０１１９】
合金粒子浸出のための一般的な手順
脱イオン水（５０ｍＬ）中で合金粒子（５ｇ）をスラリー化し、このスラリーを、ＨＣｌ水溶液（４５０ｍＬ、６Ｍ）を入れた１Ｌ撹拌反応容器に添加する。反応混合物を周囲温度で２０分間撹拌する。そして、当該反応化合物を脱イオン水（１Ｌ）に注入し、固体生成物をブフナー濾過により単離する。当該生成物を７５℃のオーブンで乾燥させてから分析を行う。
【０１２０】
（実施例１）
上述した一般的手順により、シリコンアルミニウム合金（１２．９重量％シリコン）の粒子を浸出させた。この合金粒子は、溶融合金を１０５Ｋ／ｓ超の冷却速度でガスアトマイズ法により得たものである。その後、ガスアトマイズ生成物を分級して、Ｄ５０粒子径が３．５μｍ、Ｄ１０粒子径が１．８μｍ、Ｄ９０粒子径が６．１μｍである合金粒子を得た。合金粒子に含有された鉄および他の金属不純物の総量は０．５重量％未満であった。
【０１２１】
浸出プロセス後に得られた多孔質粒子のＤ５０粒子径は３．４μｍ、Ｄ１０粒子径は１．８μｍ、Ｄ９０粒子径は６．０μｍであった。粒子径分布幅（スパン）は１．２であった。多孔質粒子における残留アルミニウム含有量は、多孔質粒子の総重量に対して５．２重量％であった。
【０１２２】
図１に、多孔質粒子の細孔径分布を示す。粒子内ピークおよび粒子間ピークが、細孔径１２３ｎｍ、細孔径５０５ｎｍにてそれぞれ認められる。粒子間ピークの位置は、直径３．４μｍの最密充填された球に基づき算出した５２５ｎｍの粒子間細孔径とほぼ一致する。浸出生成物のＢＥＴ値は１９０ｍ２／ｇであった。実施例１により得られた粒子のＳＥＭ画像を図２および図３に示す。
【０１２３】
（実施例２）
上述した一般的手順により、シリコンアルミニウム合金（シリコン１１．９重量％）の粒子を浸出させた。この合金粒子は、溶融合金を１０５Ｋ／ｓ超の冷却速度でガスアトマイズすることにより得たものである。その後、ガスアトマイズ生成物を分級して、Ｄ５０粒子径が５．１μｍ、Ｄ１０粒子径が２．８μｍ、Ｄ９０粒子径が９．３μｍである合金粒子を得た。合金粒子に含有された鉄および他の金属不純物の総量は０．５重量％未満であった。
【０１２４】
浸出プロセス後に得られた多孔質粒子のＤ５０粒子径は５．０μｍ、Ｄ１０粒子径は２．６μｍ、Ｄ９０粒子径は９．７μｍであった。粒子径分布幅は１．４であった。多孔質粒子における残留アルミニウム含有量は、多孔質粒子の総重量に対して１２．３重量％であった。
【０１２５】
図４に、多孔質粒子の細孔径分布を示す。粒子内ピークおよび粒子間ピークが、細孔径１５０ｎｍ、細孔径８８０ｎｍにてそれぞれ認められる。粒子間ピークの位置は、直径３．４μｍの最密充填された球に基づき算出した７７３ｎｍの粒子間細孔径とほぼ一致する。浸出生成物のＢＥＴ値は１３１ｍ２／ｇであった。実施例２により得られた粒子のＳＥＭ画像を図５および図６に示す。
【０１２６】
（実施例３）
上述した一般的手順により、シリコンアルミニウム合金（１２．６重量％シリコン）の粒子の粉末を浸出させた。この合金粒子は、溶融合金を１０５Ｋ／ｓ超の冷却速度でガスアトマイズすることにより得たものである。その後、ガスアトマイズ生成物を分級して、Ｄ５０粒子径が３．７μｍ、Ｄ１０粒子径が１．８μｍ、Ｄ９０粒子径が７．３μｍ、およびＢＥＴ値が１．５ｍ２／ｇである合金粒子を得た。合金粒子に含有された鉄含有量は０．１５重量％未満であり、他の金属不純物および炭素不純物の総含有量は０．０５重量％未満であった。
【０１２７】
浸出プロセス後に得られた多孔質粒子のＤ５０粒子径は４．４μｍ、Ｄ１０粒子径は１．７μｍ、Ｄ９０粒子径は７．１μｍであった。多孔質粒子の元素組成比は、Ａｌ５．３重量％、Ｆｅ０．７重量％、残部はシリコンおよび天然酸化物であった。浸出させた多孔質粒子のＢＥＴ値は１２５ｍ２／ｇであった。
【０１２８】
図７に、実施例３により得た粒子のＳＥＭ画像を示す。
【０１２９】
（比較例１）
同様のガスアトマイズプロセスを用い、低速の粒子冷却速度で生成した大きな合金粒子を選択して浸出させることにより、比較例としての多孔質粒子を生成した。浸出プロセス後に得られた多孔質粒子のＤ５０粒子径は１０．４μｍ、Ｄ１０粒子径は４．７μｍ、およびＤ９０粒子径は２０μｍであった。多孔質粒子の残留アルミニウム含有量は４．７重量％であり、他の金属不純物は０．５重量％であり、残部はシリコンおよび天然酸化物であった。多孔質粒子のＢＥＴ値は１１４ｍ２／ｇであった。
【０１３０】
図８に、実施例３および比較例１の多孔質粒子の細孔径分布を示す。同図のグラフからわかるように、実施例３の粒子内細孔径分布におけるピークは１５３ｎｍであり、これは比較例１の２３６ｎｍよりも小さい。いずれの場合も、より大きな細孔径における第２のピークは、粒子間細孔径分布におけるピークを表し、粒子間細孔径分布は粒子径によって変わる。
【０１３１】
（実施例４）
多孔質粒子を含む電極およびコイン形電池を形成するプロセス
コイン形テスト電池を実施例３または比較例１の多孔質粒子を含む電極を用いて作成した。導電性炭素（カーボンブラックおよびカーボンナノチューブの混合物）を水中に分散させたものを、Ｔｈｉｎｋｙ（登録商標）ミキサー中で、多孔質粒子および球状メソカーボンマイクロビーズ（MesoCarbon MicroBead（ＭＣＭＢ））グラファイト（Ｄ５０＝１６．５μｍ、ＢＥＴ＝２ｍ２／ｇ）と混合した。そして、ＣＭＣ／ＳＢＲバインダー溶液（ＣＭＣ対ＳＢＲ比１：１）を混合して、固形分４０重量％、および多孔質粒子：ＭＣＭＢグラファイト：ＣＭＣ／ＳＢＲ：導電性炭素の重量比が３：８９．５：２．５：５のスラリーを作製した。次に、このスラリーを厚さ１０μｍの銅基板（集電体）上にコーティングして、５０℃で１０分間乾燥させた後、１２０℃〜１８０℃でさらに１２時間乾燥して、銅基板上に活性層を含む電極を形成した。続いて、この電極から切り出した半径０．８ｃｍの円板電極と、多孔質ポリエチレンセパレータ、対向電極としてのリチウム箔、ビニレンカーボネートを３重量％含有するエチレンカーボネート／フルオロエチレンカーボネート（ＥＣ／ＦＥＣ）の７：３溶液中に１ＭＬｉＰＦ６を含む電解液とを用いて、コイン形半電池を作成した。
【０１３２】
これらの半電池を用いて、活性層の初期充放電容量および初回サイクル効率、および２回目の充電終止時における（リチウム化状態での）活性層厚みの膨張を測定した。膨張を測定するにあたり、第２回目の充電終止時において、グローブボックス内で電池から電極を取り出しジメチルカーボネート（ＤＭＣ）で洗浄して、活性材料上に形成されたＳＥＩ層があれば除去した。電極の厚みは、電池組み立て前と、その後の分解／洗浄後に、測定した。活性層の厚みは、銅基板の既知の厚みを差し引くことにより導出した。この半電池にＣ／２５の定電流（ここで、「Ｃ」は電極の特定の容量をｍＡｈで表したものであり、「２５」は２５時間を表す）を印加してテストし、カットオフ電圧を１０ｍＶとして、多孔質粒子を含む電極をリチウム化した。カットオフ電圧に達したら、Ｃ／１００のカットオフ電流と共に１０ｍＶの定電圧を印加する。そして、電池をリチウム化状態にて１時間放置する。その後、カットオフ電圧を１ＶとしＣ／２５の定電流にて電極を脱リチウム化してから、電池を１時間放置した。続いて、カットオフ電圧を１０ｍＶとしＣ／２０の定電流を印加して電池を再度リチウム化した後、カットオフ電流をＣ／８０として１０ｍＶの定電圧を印加する。
【０１３３】
結果を表１に示す。
【０１３４】
【表１】
2017533533.tif 000005
【０１３５】
表１に示す各値は、種類毎の３つのテスト電池からの平均値である。両電池のエネルギー密度および初回サイクル効率はほぼ同じであるが、実施例３の多孔質粒子を３重量％含むアノードの厚みの膨張は、比較例１の多孔質粒子を３重量％含むものに比べて非常に少ないことがわかった。
【図１】
2017533533.tif 000006
【図２】
2017533533.tif 000007
【図３】
2017533533.tif 000008
【図４】
2017533533.tif 000009
【図５】
2017533533.tif 000010
【図６】
2017533533.tif 000011
【図７】
2017533533.tif 000012
【図８】
2017533533.tif 000013
【国際調査報告】
2017533533.tif 000014
2017533533.tif 000015
2017533533.tif 000016
2017533533.tif 000017
2017533533.tif 000018
2017533533.tif 000019